(57)【特許請求の範囲】
【請求項１】
ｎ層構造であり（ｎは３以上の整数である。）、整粒された多層エマルションの製造方法であって、
第１層を形成する第１相と、第２層を形成する第２相を混合し、乳化して第１相／第２相型の２層エマルションを調製する第１次乳化工程、
（ｊ−１）層エマルションと、第ｊ層を形成する第ｊ相を混合し、乳化して、ｊ層エマルションを調製する第（ｊ−１）次乳化工程（ここで、ｊは３以上ｎ以下の整数である。）、及び
ｋ層エマルションを加圧してコイル状細管内に流通させて（ｋ−１）層エマルションの液適の粒径を整える整粒工程を含む（ここで、ｋは３以上ｎ以下の少なくとも１つの整数である。）、整粒された多層エマルションの製造方法。
【請求項２】
前記第（ｊ−１）次乳化工程は、ｊ層エマルションを加圧して直管状流路に流通させ、流路壁面の背圧による液液剪断によって乳化と分散を行なう液液剪断乳化分散工程を含む、請求項１に記載の整粒された多層エマルションの製造方法。
【請求項３】
前記第（ｊ−１）次乳化工程は、ｊ層エマルションを加圧してノズルに流通させて、乳化と分散を行なうノズル乳化分散工程を更に含む、請求項１又は２に記載の整粒された多層エマルションの製造方法。
【請求項４】
前記ノズルの出口側で、液圧を多段階で減圧して、出口部で大気に解放してもバブリングが発生しない圧力にまで下げる多段階減圧を行う、請求項３に記載の整粒された多層エマルションの製造方法。
【請求項５】
前記の整粒された多層エマルションの第３層目の粒径が２ｍｍ未満である、請求項１〜４のいずれか１項に記載の整粒された多層エマルションの製造方法。
【請求項６】
前記コイル状細管の配管内径は０．０９ｍｍ〜２．０ｍｍである、請求項１〜５のいずれか１項に記載の整粒された多層エマルションの製造方法。
【請求項７】
前記整粒された多層エマルションはＯ１／Ｗ１／Ｏ２／Ｗ２型多層エマルションであり、
前記Ｏ１は非水溶液であり、
前記Ｗ１は界面活性剤１を含有する水溶液であり、
前記Ｏ２は界面活性剤２とポリエステル樹脂を含有する非水溶液であり、
前記Ｗ２はポリビニルアルコールを含有する水溶液であり、
前記Ｏ１の前記Ｗ１に対する割合が体積比で、２／４〜４／４であり、
前記界面活性剤１の前記Ｏ１に対する率が１．５〜３．５重量％であり、
前記Ｏ２の前記Ｗ１とＯ１の和に対する割合が体積比で、２／４〜４／４であり、
前記界面活性剤２のＷ２に対する率が１．５〜３．５重量％であり、
前記ポリエステル樹脂のＯ２に対する率が５〜１５重量％であり、
前記ポリビニルアルコールのＷ２に対する率が０．４〜０．６重量％であり、
前記Ｏ２の液滴の層の平均粒径が５μｍ未満である、請求項１〜６のいずれか１項に記載の整粒された多層エマルションの製造方法。
【請求項８】
Ｏ１及び／又はＯ２は更に油溶性顔料を含有する、請求項７に記載の整粒された多層エマルションの製造方法。
【請求項９】
Ｏ１は更に農薬を含有する、請求項７に記載の整粒された多層エマルションの製造方法。
【請求項１０】
Ｏ１は更に大豆油を含有する、請求項７に記載の整粒された多層エマルションの製造方法。
【請求項１１】
Ｗ１は更にヒアルロン酸を含有する、請求項１０に記載の整粒された多層エマルションの製造方法。
【請求項１２】
Ｏ１及び／又はＯ２は更にカーボンブラックを含有する、請求項７に記載の整粒された多層エマルションの製造方法。
【請求項１３】
請求項１〜１２のいずれか１項に記載の製造方法で整粒された多層エマルションを製造する工程、及びその多層エマルションを乾燥する工程を含む、カプセルの製造方法。
【発明の詳細な説明】
【技術分野】
【０００１】
本発明は、整粒された多層エマルションの製造方法、カプセルの製造方法、多層エマルション、及びカプセルに関する。
【背景技術】
【０００２】
エマルションは、互いに溶け合わない液体がそれぞれ分散質と分散媒になった分散系溶液である。基本的なエマルションとしては２層構造のＯ／Ｗ型（水中油型）やＷ／Ｏ型（油中水型）などがあり、マーガリンなどの食料品や化粧品などに用いられている。多層エマルションは、このＯ／Ｗ型やＷ／Ｏ型が分散質となったエマルションであり、Ｗ／Ｏ／Ｗ型（水中油中水型）やＯ／Ｗ／Ｏ型（油中水中油型）などがある。
【０００３】
多層エマルションの製造方法としては、二段階乳化方法が知られている。例えば、Ｏ／Ｗ／Ｏ型の場合、まず一段階目でＯ／Ｗ型を調製し（１次乳化）、その後に、二段階目として、これを油相に分散させて調製する（２次乳化）。
【０００４】
Ｏ／Ｗ／Ｏ型エマルションの製造方法として、例えば特許文献１には、特定のアミノ酸モノ塩を含有する水相中に油性成分を添加し、高圧乳化処理又は超音波処理してＯ／Ｗ型エマルジョン（エマルション）を調整する工程と、該Ｏ／Ｗ型エマルジョンを、有機変性粘土鉱物とＨＬＢ７以下の乳化剤とを含む油性成分に分散乳化する工程とからなる製造方法が記載されている。
【０００５】
また、Ｗ／Ｏ／Ｗ型エマルションの製造方法として、例えば特許文献２には、ディスパー等の乳化機を用いて攪拌混合してＷ／Ｏ型エマルジョンを調整する工程と、アルキル変性カルボキシビニルポリマー含む水相を中和した後、この水相とＷ／Ｏ型エマルジョンとを乳化して複合化する工程を含む方法が記載されている。Ｗ／Ｏ／Ｗ型に乳化する方法として、ディスパー等の乳化機を用いた攪拌混合が記載されている。
【０００６】
また、特許文献３には、多層エマルジョンの調製方法として、１次乳化したエマルションを多孔質膜に透過させることにより微細なエマルションを製造する方法が記載されている。
【先行技術文献】
【特許文献】
【０００７】
【特許文献１】特開平１１−７６７９９号公報
【特許文献２】特開平１１−３３３９１号公報
【特許文献３】特開２００１−１７９０７７号公報
【発明の概要】
【発明が解決しようとする課題】
【０００８】
しかし、安定して多層エマルションを製造するには、乳化剤の選択や一次乳化のエマルションの微細化や安定化が必要であり、高度な技術が必要とされる。また、従来から知られている大部分の多層エマルションは、例えば１層目や２層目の液滴が大きかったり、その大きさが不均一である。
【０００９】
特許文献１は、Ｏ／Ｗ型エマルションを、ナノマイザーなどで高圧乳化処理してＯ／Ｗ／Ｏ型エマルジョンを製造することを開示するが、液滴の均一性について十分に開示されていない。
【００１０】
特許文献２は、Ｗ／Ｏ型エマルジョンを混合した水相をホモミキサーで攪拌混合・乳化しながら中和させ、Ｗ／Ｏ／Ｗ型複合エマルジョンを得ることを開示するが、液滴の均一性について十分に開示されていない。
【００１１】
また、特許文献３に記載のような多孔質膜を用いる方法は、膜の製造上の制約により、孔の大きさは十ミクロン程度までが限界であることや、孔が小さいほど膜に多層エマルジョンの液を通過させるための圧力が高くなるという問題、多層エマルジョンの層数が増えるほど孔の大きさの異なるガラス多孔質膜を用意する必要になるが、多層エマルジョンの粒径を変更するにはガラス多孔質膜の孔の大きさを変更する必要があるという問題などがあり、多孔質膜を用意する必要があり、装置も大がかりなものとなるため、液滴の粒径が整った多層エマルジョンを大量に短時間で簡便に製造することは困難である。
【００１２】
また、本発明者は、ナノマイザーやホモミキサーといった高速回転攪拌器を用いて、界面活性剤の存在下、多層エマルションの調製を試みたところ、高速で攪拌することによって、２層エマルションについては微細なものを調製できたものの、多層エマルションを高速攪拌器で調製しようとしても多層状態が破壊され粒度分布が狭くすることができなかった。また、粒径を特定の大きさに調整することもできなかった。これは、高速回転攪拌では、空気を巻き込みエアゾールエマルションとして、界面活性剤を消費してしまうためと考えられる。
【００１３】
本発明は、かかる点に鑑みてなされたものであり、その課題は、簡便で、所望の粒径で粒度分布の狭い、整粒された多層エマルションの製造方法、それに好適な多層エマルション、得られた多層エマルションを乾燥させるカプセルの製造方法、及びカプセルを提供することにある。
【課題を解決するための手段】
【００１４】
本発明者は、上記課題を解決するため鋭意検討し、粒径の整っていない３層エマルションを、加圧してコイル状流路に通したところ、驚くべき事に、多層構造が破壊されずにエマルションの液滴の粒径が整うことを見出した。本発明者は、更に検討を行い本発明を完成するに至った。
【００１５】
前記課題を解決するため本発明は、以下の態様を含む。
（１）ｎ層構造であり（ｎは３以上の整数である。）、整粒された多層エマルションの製造方法であって、
第１層を形成する第１相と、第２層を形成する第２相を混合し、乳化して第１相／第２相型の２層エマルションを調製する第１次乳化工程、
（ｊ−１）層エマルションと、第ｊ層を形成する第ｊ相を混合し、乳化して、ｊ層エマルションを調製する第（ｊ−１）次乳化工程（ここで、ｊは３以上ｎ以下の整数である。）、及び
ｋ層エマルションを加圧してコイル状細管内に流通させて（ｋ−１）層エマルションの液適の粒径を整える整粒工程を含む（ここで、ｋは３以上ｎ以下の少なくとも１つの整数である。）、整粒された多層エマルションの製造方法。
【００１６】
（２）前記第（ｊ−１）次乳化工程は、ｊ層エマルションを加圧して直管状流路に流通させ、流路壁面の背圧による液液剪断によって乳化と分散を行なう液液剪断乳化分散工程を含む、前記（１）に記載の整粒された多層エマルションの製造方法。
【００１７】
（３）前記第（ｊ−１）次乳化工程は、ｊ層エマルションを加圧してノズルに流通させて、乳化と分散を行なうノズル乳化分散工程を更に含む、前記（１）又は（２）に記載の整粒された多層エマルションの製造方法。
【００１８】
（４）前記ノズルの出口側で、液圧を多段階で減圧して、出口部で大気に解放してもバブリングが発生しない圧力にまで下げる多段階減圧を行う、前記（３）に記載の整粒された多層エマルションの製造方法。
【００１９】
（５）前記の整粒された多層エマルションの第３層目の粒径が２ｍｍ未満である、前記（１）〜（４）のいずれか１つに記載の整粒された多層エマルションの製造方法。
【００２０】
（６）前記コイル状細管の配管内径は０．０９ｍｍ〜２．０ｍｍである、前記（１）〜（５）のいずれか１つに記載の整粒された多層エマルションの製造方法。
【００２１】
（７）前記整粒された多層エマルションはＯ１／Ｗ１／Ｏ２／Ｗ２型多層エマルションであり、
前記Ｏ１は非水溶液であり、
前記Ｗ１は界面活性剤１を含有する水溶液であり、
前記Ｏ２は界面活性剤２とポリエステル樹脂を含有する非水溶液であり、
前記Ｗ２はポリビニルアルコールを含有する水溶液であり、
前記Ｏ１の前記Ｗ１に対する割合が体積比で、２／４〜４／４であり、
前記界面活性剤１の前記Ｏ１に対する率が１．５〜３．５重量％であり、
前記Ｏ２の前記Ｗ１とＯ１の和に対する割合が体積比で、２／４〜４／４であり、
前記界面活性剤２のＷ２に対する率が１．５〜３．５重量％であり、
前記ポリエステル樹脂のＯ２に対する率が５〜１５重量％であり、
前記ポリビニルアルコールのＷ２に対する率が０．４〜０．６重量％であり、
前記Ｏ２の液滴の層の平均粒径が５μｍ未満である、前記（１）〜（６）のいずれか１つに記載の整粒された多層エマルションの製造方法。
【００２２】
（８）Ｏ１及び／又はＯ２は更に油溶性顔料を含有する、前記（７）に記載の整粒された多層エマルションの製造方法。
【００２３】
（９）Ｏ１は更に農薬を含有する、前記（７）に記載の整粒された多層エマルションの製造方法。
【００２４】
（１０）Ｏ１は更に大豆油を含有する、前記（７）に記載の整粒された多層エマルションの製造方法。
【００２５】
（１１）Ｗ１は更にヒアルロン酸を含有する、前記（１０）に記載の整粒された多層エマルションの製造方法。
【００２６】
（１２）Ｏ１及び／又はＯ２は更にカーボンブラックを含有する、前記（７）に記載の整粒された多層エマルションの製造方法。
【００２７】
（１３）前記（１）〜（１２）のいずれか１つに記載の製造方法で整粒された多層エマルションを製造する工程、及びその多層エマルションを乾燥する工程を含む、カプセルの製造方法。
【発明の効果】
【００２８】
本発明によれば、簡便で、所望の粒径で粒度分布の狭い、整粒された多層エマルションの製造方法、それに好適な多層エマルション、得られた多層エマルションを乾燥させるカプセルの製造方法、及びカプセルを提供できる。
【図面の簡単な説明】
【００２９】
【図１】本発明に係る多層エマルションの製造方法の一態様を示す概念図である。
【図２】実施例１−１に係るＯ／Ｗ／Ｏ型多層エマルションの製粒（１＋２パス）後の顕微鏡写真である。
【図３】実施例１−１に係るＯ／Ｗ／Ｏ型多層エマルションの製粒（１＋３パス）後の顕微鏡写真である。
【図４】実施例１−１に係るＯ／Ｗ／Ｏ型多層エマルションの製粒（１＋４パス）後の顕微鏡写真である。
【図５】実施例１−１に係るＯ／Ｗ／Ｏ型多層エマルションの製粒（１＋５パス）後の顕微鏡写真である。
【図６】実施例１−２に係るＯ／Ｗ／Ｏ型多層エマルションの製粒（１＋１パス）の顕微鏡写真である。
【図７】実施例１−２に係るＯ／Ｗ／Ｏ型多層エマルションの製粒（１＋２パス）後の顕微鏡写真である。
【図８】実施例１−３に係るＯ／Ｗ／Ｏ型多層エマルションの製粒（１パス）後の粒度分布の測定結果である。
【図９】実施例１−３に係るＯ／Ｗ／Ｏ型多層エマルションの製粒（１＋５パス）後の粒度分布の測定結果である。
【図１０】実施例１−３に係るＯ／Ｗ／Ｏ型多層エマルションの製粒（１＋５＋５パス）後の粒度分布の測定結果である。
【図１１】実施例１−３に係るＯ／Ｗ／Ｏ型多層エマルションの製粒（１＋５＋５パス）後の顕微鏡写真である。
【図１２】実施例１−４に係るＯ／Ｗ／Ｏ型多層エマルションの製粒（１パス）後の粒度分布の測定結果である。
【図１３】実施例１−４に係るＯ／Ｗ／Ｏ型多層エマルションの製粒（１＋５パス）後の粒度分布の測定結果である。
【図１４】実施例１−４に係るＯ／Ｗ／Ｏ型多層エマルションの製粒（１＋５＋５パス）後の粒度分布の測定結果である。
【図１５】実施例１−４に係るＯ／Ｗ／Ｏ型多層エマルションの製粒（１＋５＋５＋３０パス）後の粒度分布の測定結果である。
【図１６】実施例１−４に係るＯ／Ｗ／Ｏ型多層エマルションの製粒（１＋５＋５＋３０パス）後の顕微鏡写真である。
【図１７】比較例１に係るＯ／Ｗ／Ｏ型多層エマルションの粒度分布の測定結果である。
【図１８】比較例１に係るＯ／Ｗ／Ｏ型多層エマルションの顕微鏡写真である。
【図１９】比較例２に係るＯ／Ｗ／Ｏ型多層エマルションの粒度分布の測定結果である。
【図２０】比較例２に係るＯ／Ｗ／Ｏ型多層エマルションの顕微鏡写真である。
【図２１】実施例４に係る未製粒のＳ／Ｏ／Ｗ／Ｏ／Ｗ型多層エマルションの顕微鏡写真である。
【図２２】実施例４に係るＳ／Ｏ／Ｗ／Ｏ／Ｗ型多層エマルションの２パス後の顕微鏡写真である。
【発明を実施するための形態】
【００３０】
本発明の、ｎ層構造であり（ｎは３以上の整数である。）、整粒された多層エマルションの製造方法は、
第１層を形成する第１相と、第２層を形成する第２相を混合し、乳化して第１相／第２相型の２層エマルションを調製する第１次乳化工程、
（ｊ−１）層エマルションと、第ｊ層を形成する第ｊ相を混合し、乳化して、ｊ層エマルションを調製する第（ｊ−１）次乳化工程（ここで、ｊは３以上ｎ以下の整数である。）、及び
ｋ層エマルションを加圧してコイル状細管内に流通させて（ｋ−１）層エマルションの液適の粒径を整える整粒工程を含む（ここで、ｋは３以上ｎ以下の少なくとも１つの整数である。）。
【００３１】
本発明に係る多層エマルションは、ｎ層構造（ｎは３以上の整数である。）のエマルションである。
【００３２】
エマルションは、互いに溶け合わない液体がそれぞれ分散質（分散相、液滴）と分散媒（連続相）になった分散系溶液である。互いに溶け合わない液体としては、水と油、アルコールと油、水と溶融樹脂、互いに非相溶性の２種類の樹脂などが挙げられる。分散質や分散媒は固体粒子を含有することができる。
【００３３】
ｎ層構造（ｎは３以上の整数である。）とは、分散媒の水相中に油相の液滴が分散したＯ１／Ｗ１型エマルション（水中油型）や、分散媒の油相中に水相の液滴が分散したＷ１／Ｏ１型エマルション（油中水型）等の２層構造の液滴が、それぞれ分散媒のＷ２又はＯ２に分散した、Ｗ１／Ｏ１／Ｗ２型エマルション（水中油中水型）やＯ１／Ｗ１／Ｏ２型エマルション（油中水中油型）等で表せるｎ層（ｎ＝３）の構造、さらにこれらのエマルションが分散媒Ｏ２又はＷ２に分散したＷ１／Ｏ１／Ｗ２／Ｏ２型エマルション（水中油中水型）やＯ１／Ｗ１／Ｏ２／Ｗ２型エマルション（油中水中油型）等で表せるｎ層（ｎ＝４）の構造等である。
【００３４】
多層エマルションは、最内層から順に第１相、第２相、第３相の順に形成されている。具体的には、３層構造である３層エマルションの場合、最内層（第１層）を形成する液相が第１相、中間層（第２層）を形成する液相が第２相、最外層（第３層）を形成する液相が第３相である。また、Ｗ１／Ｏ１／Ｗ２型（水中油中水型）エマルションの場合は、第１相が水相（Ｗ１）、第２相が油相（Ｏ１）、第３相が水相（Ｗ２）である。４層以上の多層エマルションについても同様にして、ｎ層エマルション（ｎは３以上の整数である。）の第ｊ層を形成する液相が第ｊ相（ｊは３以上ｎ以下の整数である。）である。図１は、多層エマルションの製造方法の一態様を示す概念図であり、Ｏ１／Ｗ１／Ｗ２／Ｏ２型の多層エマルションの層と相の関係を示している。第１相の油溶性顔料／トルエン溶液１と第２相の界面活性剤水溶液２を混合し乳化し製粒して２層エマルション３を得る。その２層エマルション３と第３相の界面活性剤／トルエン溶液４を混合し乳化し製粒して３層エマルション５を得、その３層エマルション５と第４相の界面活性剤水溶液６を混合し乳化し製粒して４層エマルション７を得る。
【００３５】
本発明に係る多層エマルション中の液滴（分散質）は、その液滴の最外層を形成する分散媒中に複数個、例えば２個、３個、４個、５以上の整数個、の液滴を含有することができ、それらは異なる種類の分散質であってもよい。このような多層エマルションを特に多層複合エマルションと表すことがある。
【００３６】
本発明において、整粒された多層エマルションとは、多層（ｎ層）エマルションの（ｎ−１）層の液滴の粒度分布が０．５μｍ（ｄ５０）、１．５μｍ（ｄ９０）であるエマルションをいう。粒度分布は、０．３μｍ（ｄ５０）、０．８μｍ（ｄ９０）であると好ましく、０．１μｍ（ｄ５０）、０．３μｍ（ｄ９０）であるとより好ましい。また、（ｎ−１）層の液滴の平均粒径は、０．５μｍ超であると好ましく、０．３μｍ超であるとより好ましい。また、（ｎ−１）層の液滴の平均粒径は、５μｍ以下であると好ましく、１μｍ以下であるとより好ましい。
【００３７】
なお、２層エマルションと第３層を形成する第３相とを回転剪断で混合乳化すると、平均粒径２０μｍ、２層の液滴の粒度分布が１０μｍ程度の３層エマルションが得られるが、更に高速で攪拌し回転剪断を行うと、３層エマルションの層構造が破壊され始め、３層構造の粒径を小さくしたり、粒径を均一化したりすることが困難になる。
【００３８】
本発明の製粒された多層エマルションの製造方法では、まず、第１層を形成する第１相と、第２層を形成する第２相を混合し、乳化して第１相／第２相型の２層エマルションを調製する（第１次乳化工程）。例えば、２層マルションがＯ／Ｗ型エマルション又はＷ／Ｏ型エマルションであれば、油相と水相、必要により界面活性剤を混合し、乳化する。
【００３９】
乳化方法は、特に限定されず、例えば、高速撹拌装置による撹拌が挙げられるが、液中に気泡が発生しない撹拌方法が好ましい。気泡が発生しないと、界面活性剤の消費が抑えられ、また剪断の効率が高い。泡が発生しない高速撹拌装置としては、例えば、アイビーエスエム製Ｍ−Ｒｅｖｏ、双日マシナリー製泡レスミキサーが挙げられ、たとえ５０００ｒｐｍ程度の回転数で攪拌することにより調製できる。回転数が高いほど液滴の粒径が小さくなり、撹拌時間が長いほど液滴の粒度分布がシャープになる。
【００４０】
その後、得られた第１相／第２相型の２層エマルションと、第２相と溶け合わない液体である第３相を混合し、乳化して、３層エマルションを調製する（第２次乳化工程）。第３相は、３層エマルションの第３層を形成する。第２次乳化工程における、乳化方法は、特に限定されず、例えば、第１次乳化工程と同様に、例えば高速撹拌装置による撹拌が挙げられる。ただし、第２次乳化工程では、高速で攪拌しすぎたり、長時間攪拌しすぎると、多層状態が破壊され、粒度分布が狭くすることが困難である。多層状態が破壊されない程度の乳化は、例えば、高速撹拌装置（双日マシナリー製、泡レスミキサー）を用いて１０００〜２０００ｒｐｍで３〜６分間、好ましくは１５００ｒｐｍで４〜５分間の条件で行うことができる。
【００４１】
そのため、本発明では、この第２次乳化工程を予備的に行った後、粒度分布が広いままの３層エマルションを、加圧してコイル状細管内に流通させる。コイル状細管内で、３層エマルションは、粒径が整う。これは、コイル状細管内で、エマルションの液滴に背圧と回転力がかかり、凝集複合化が起きるためと考えられる。
【００４２】
コイル状細管は、中心径が、５ｍｍ〜１５ｍｍの範囲であると好ましく、８ｍｍ〜１２ｍｍの範囲であるとより好ましい。具体的には、例えば１０ｍｍが挙げられる。コイル状細管は、配管内径（以下、単に「内径」と表すことがある。）が、多層エマルションの液滴より大きく、多層エマルションが固体粒子を含むときは、固体粒子の粒径より大きければ特に限定されないが、０．０９ｍｍ〜２．０ｍｍの範囲であると好ましく、０．１ｍｍ〜２．０ｍｍの範囲であるとより好ましく、０．１５ｍｍ〜１．０ｍｍの範囲であると更に好ましく、０．１３ｍｍ〜１．０ｍｍの範囲であると特に好ましく、０．２ｍｍ〜０．４ｍｍの範囲であるとより特に好ましい。具体的には、例えば０．２ｍｍ、０．３ｍｍ、０．４ｍｍが挙げられる。コイル状細管は、全長が、１ｃｍ〜５０ｃｍの範囲であると好ましく、５ｃｍ〜３０ｃｍの範囲であるとより好ましく、１０ｃｍ〜２０ｃｍの範囲であるとより特に好ましい。コイル状細管は、巻き数が、全長１０ｃｍ当たり１０〜３０巻であると好ましく、１５〜２５巻であるとより好ましい。なお、コイル状細管の流路長は、前記の全長と巻き数の積になる。また、多層エマルションの液滴の最外層の粒径は、コイル状細管の中心径、全長、巻数、及び配管内径よりも、多層エマルションの最外層の界面活性剤の割合が影響する傾向にある。また、多層エマルションの液滴の最外層の粒径の均一化は、コイル状細管の全長及び配管内径が影響する傾向にある。コイル状細管は、その周りを熱媒や冷媒（冷却水など）などを流すことができるジャケットで覆うことができる。冷媒を流すときは、コイル状細管内の液の水や有機溶媒などが突沸しないように、冷媒の温度を、１０℃〜２０℃にすることが好ましい。
【００４３】
３層エマルションのコイル状細管内の流速は、特に限定されないが、６０ｍｌ／ｍｉｎ〜３００ｍｌ／ｍｉｎの範囲であると好ましく、１２０ｍｌ／ｍｉｎ〜２７０ｍｌ／ｍｉｎの範囲であるとより好ましく、１５０ｍｌ／ｍｉｎ〜２４０ｍｌ／ｍｉｎの範囲であるとより特に好ましい。また、３層エマルションのコイル状細管内の内温は、特に限定されないが、１℃〜９９℃の範囲であると好ましく、５℃〜３０℃の範囲であるとより好ましく、１０℃〜２０℃の範囲であるとより特に好ましい。エマルションの液相として溶融樹脂を用いる場合には、コイル状細管内の内温は、用いる樹脂の融点又はガラス転移温度以下であると好ましい。コイル状細管内は、数十ＭＰａ以上、より具体的には１００ＭＰａ以上圧力をかけると８０℃以上となるので、自熱で製粒することもできる。
【００４４】
３層エマルションの加圧条件は、特に限定されないが、コイル状細管の入口で、５０〜２００ＭＰａの範囲であると好ましく、８０〜１５０ＭＰａの範囲であるとより好ましく、１００〜１２０ＭＰａの範囲であるとより特に好ましい。コイル状細管の出口の圧力は、特に限定されないが、大気圧であると好ましい。３層エマルションの圧力は、コイル状細管の内径、流路長、３層エマルションの粘度などにより異なるが、３層エマルションをコイル状細管に圧送する加圧ポンプの流量調整などにより調整できる。
【００４５】
３層エマルションのコイル状細管内への流通は、１回以上であれば特に限定されないが、繰り返すことができる。回数が多いほど３層エマルション中の２層エマルションの液滴の粒度が揃う。
【００４６】
特定の経路長のコイル状細管を１回流通させる代わりに、経路長を短くしたコイル状細管の流通を複数回行うことができる。流路長を短くしたコイル状細管の流通を複数回行うと、加圧放圧を繰り返すこととなり、液滴の粒径が小さくなると共に、液滴の粒度が揃う傾向にある。
【００４７】
（平均粒径の調整）
３層エマルション中の２層エマルションの液滴の粒径を小さくする場合は、第２次乳化工程において、前述の高速撹拌装置による撹拌等に代えて、又は前述の高速撹拌装置による撹拌に加えて、３層エマルションを加圧して直管状流路に流通させ、流路壁面の背圧による液液剪断によって乳化と分散を行なう液液剪断乳化分散工程を行うことが好ましい。直管状流路では、配管の内壁と流体との間に、流れと反対向きの摩擦力が生じ、エマルションの液滴は高圧液／液剪断によって微細化・分散化傾向に移行すると考えられる。そのため、液液剪断乳化分散工程では、３層エマルション中の２層エマルション構造が破壊されずに、２層エマルションの液滴の粒径が小さくなる傾向にある。
【００４８】
直管状流路の内径は特に限定されないが、０．０９ｍｍ〜２．０ｍｍの範囲であると好ましく、０．１３ｍｍ〜１．０ｍｍの範囲であるとより好ましく、０．２ｍｍ〜０．４ｍｍの範囲であるとより特に好ましい。具体的には、例えば０．２ｍｍ、０．３ｍｍ、０．４ｍｍが挙げられる。直管状流路の流路長は特に限定されないが、０．１ｍｍ〜５００ｍｍの範囲であると好ましく、１０ｍｍ〜３００ｍｍの範囲であるとより好ましく、１００ｍｍ〜２００ｍｍの範囲であるとより特に好ましい。具体的には、例えば５０ｍｍ、１００ｍｍ、２０ｍｍが挙げられる。
【００４９】
直管状流路は、独立して用いることもできるが、前述のコイル状細管の入口側又は出口側、好ましくは入口側に連通して接続して用いることもできる。
【００５０】
また、３層エマルション中の２層エマルションの液滴の粒径を、より早く小さくする場合は、第２次乳化工程において、前述の高速撹拌装置による撹拌等に代えて、又は前述の高速撹拌装置による撹拌に加えて、３層エマルションを加圧してノズルに流通させて、乳化と分散を行なうノズル乳化分散工程を行うことが好ましい。ノズル部分は、流路の断面積が小さくなるので、ポンプ吐出圧が運動エネルギに変換されて、ジェット流などが生成する。ノズル乳化分散工程では、前述の液液剪断乳化分散工程に比べて、液滴の粒径が小さくなる傾向にある。
【００５１】
ノズルは特に限定されないが、ノズルの出口側で、液圧を多段階で減圧して、出口部で大気に解放してもバブリングが発生しない圧力にまで下げる多段階減圧を行うものが好ましい。このようなノズルとしては、例えば、株式会社美粒製のダイヤモンドノズルが挙げられる。ダイヤモンドノズルは、０．４ｍｍの長さの流路をダイヤモンドが上下で挟む構造となっており、そこを３層エマルションが通過するときに２層エマルションの液滴の分散や破砕が生じうる。流路は、０．１ｍｍ〜１ｍｍを設定でき、直径（幅）としては、０．０９〜０．１３ｍｍを設定できる。このダイヤモンドノズルは、従来の衝突型高圧乳化装置のエネルギのかかり方と類似するが、多段階で高圧から常圧へ戻すため、キャビテーションが起きにくく、２層エマルションの液滴の分散や破砕が少ない。ノズルと別に、前記の多段階減圧を行うこともでき、たとえば、内径の異なる管を、小大中などの順に多段階に連結する方法などが挙げられる。
【００５２】
ノズルは、独立して用いることもできるが、前述のコイル状細管の入口側又は出口側、好ましくは入口側に連通して接続して用いたり、前述の直管状流路の入口側又は出口側、好ましくは入口側に連通して接続して用いたりすることができる。
【００５３】
このようにして、本願発明に係る、整粒された多層エマルションの製造方法では、容易に、粒度分布の狭い、整粒された３層エマルションを製造できる。
【００５４】
同様にして、整粒された又は未整粒の３層エマルションと、第３相と混じり合わない第４相を、混合し、乳化して、４層エマルションを調製する第３次乳化工程を行い、得られた４層エマルションを加圧してコイル状細管内に流通させて３層エマルションの液適の粒径を整える整粒工程を行い、必要により液液剪断乳化分散工程やノズル乳化分散工程を行い、整粒された４層エマルションを製造することができる。
３次乳化工程の条件は多層状態を破壊しない条件であれば特に限定されないが、例えば、高速撹拌装置（双日マシナリー製、泡レスミキサー）を用いて好ましくは５０〜１０００ｒｐｍで３〜６分間、より好ましくは１００〜５００ｒｐｍで４〜５分間の攪拌を行うことができる。
【００５５】
更に同様にして、整粒された５層エマルションなど、ｎ層構造（ｎは３以上の整数である。）の整粒された多層エマルションを製造できる。
（ｊ−１）層エマルションと、第ｊ層を形成する第ｊ相を混合し、乳化して、ｊ層エマルションを調製する第（ｊ−１）次乳化工程（ここで、ｊは３以上ｎ以下の整数である。ｎは３以上の整数である。）の条件は、多層状態を破壊しないようにするため、ｊが大きいほど、穏やかに乳化することが好ましい。
【００５６】
次に、本発明の整粒された多層エマルションの製造方法に好適な多層エマルションの組成について説明する。
【００５７】
（水相成分）
本発明に係る分散質又は分散媒の水相に用いられる水としては、特に限定されず、水道水、浄水、蒸留水、イオン交換水などを用いることができる。
【００５８】
水相には、染料、紫外線吸収剤、農薬成分、医薬成分、化粧成分、カーボンブラック、その他添加剤などを含有させることができる。
【００５９】
水相に染料を含有させる場合、染料は水溶性であると好ましい。
【００６０】
水相に染料を含有させる場合、染料と共に紫外線吸収剤を添加することにより、染料等の劣化が抑制され、耐光性が向上するため好ましい。なお、紫外線吸収剤は、後述のとおり油相に添加することができ、また、水相及び油相の両方に含有させることもできる。
【００６１】
染料としては、例えば、直接染料、酸性染料、食用染料、塩基性染料が挙げられる。
【００６２】
直接染料としては、例えば、Ｃ．Ｉ．ダイレクトブラック１７、１９、２２、３２、３８、５１、７１；Ｃ．Ｉ．ダイレクトエロー４、２６、４４、５０；Ｃ．Ｉ．ダイレクトレッド１、４、２３、３１、３７、３９、７５、８０、８１、８３、２２５、２２６、２２７；Ｃ．Ｉ．ダイレクトブルー１、１５、７１、８６、１０６、１１９が挙げられる。
【００６３】
酸性染料としては、例えば、Ｃ．Ｉ．アシッドブラック１、２、２４、２６、３１、５２、１０７、１０９、１１０、１１９、１５４；Ｃ．Ｉ．アシッドエロー７、１７、１９、２３、２５、２９、３８、４２、４９、６１、７２、７８、１１０、１４１、１２７、１３５、１４２；Ｃ．Ｉ．アシッドレッド８、９、１４、１８、２６、２７、３５、３７、５１、５２、５７、８２、８７、９２、９４、１１１、１２９、１３１、１３８、１８６、２４９、２５４、２６５、２７６、２８９；Ｃ．Ｉ．アシッドバイオレッド１５、１７；Ｃ．Ｉ．アシッドブルー１、７、９、１５、２２、２３、２５、４０、４１、４３、６２、７８、８３、９０、９３、１０３、１１２、１１３、１５８；Ｃ．Ｉ．アシッドグリーン３、９、１６、２５、２７が挙げられる。
【００６４】
食用染料は、その大部分が直接染料または酸性染料に含まれるが、含まれないものの例としては、Ｃ．Ｉ．フードエロー３があげられる。
【００６５】
塩基性染料としては、例えば、Ｃ．Ｉ．ベーシックエロー１、２、２１；Ｃ．Ｉ．ベーシックオレンジ２、１４、３２；Ｃ．Ｉ．ベーシックレッド１、２、９、１４；Ｃ．Ｉ．ベーシックバイオレット１、３、７；Ｃ．Ｉ．ベーシックグリーン４；Ｃ．Ｉ．ベーシックブラウン１２；Ｃ．Ｉ．ベーシックブラック２、８が挙げられる。
【００６６】
これらの染料は、１種単独、又は２種以上を併用できる。
【００６７】
水相中に染料を含有させる場合、水相中の染料の配合量は特に限定されないが、水相に対して１〜５０質量％が好ましく、５〜４０質量％がより好ましく、１０〜３０質量％が特に好ましい。染料濃度が１質量％以上であると粘度に優れる。また、５０質量％未満であるとトナーに使用した場合の吐出性に優れる。なお、水相に染料を含有させるときは、水溶性染料の溶解助剤を更に含有させることができる。
【００６８】
農薬成分としては、例えば、従来公知の殺虫剤、除草剤、殺菌剤、土壌改質剤及び植物調節剤が挙げられるが、より具体的にはメチルカルバミン酸３,５−ジメチルフェニルが挙げられる。
【００６９】
これらの農薬成分は、１種単独、又は２種以上を併用できる。
【００７０】
水相中に農薬成分を含有させる場合、水相中の農薬成分の配合量は特に限定されないが、水相に対して１〜５０質量％が好ましく、５〜４０質量％がより好ましく、１０〜３０質量％が特に好ましい。
【００７１】
医薬成分としては、例えば、解熱鎮痛消炎薬、滋養強壮保健薬、向精神薬、抗うつ薬、抗不安薬、催眠鎮静薬、鎮痙薬、中枢神経作用薬、脳代謝改善剤、脳循環改善剤、抗てんかん剤、交感神経興奮剤、胃腸薬、制酸剤、抗潰瘍剤、鎮咳去痰剤、制吐剤、呼吸促進剤、気管支拡張剤、アレルギー用薬、抗ヒスタミン剤、歯科口腔用薬、強心剤、不整脈用剤、利尿薬、血圧降下剤、血管収縮薬、冠血管拡張薬、末梢血管拡張薬、血液凝固阻止剤、高脂血症用剤、利胆剤、抗生物質、化学療法剤、糖尿病用剤、骨粗しょう症用剤、抗リウマチ薬、骨格筋弛緩薬、鎮けい剤、ホルモン剤、アルカロイド系麻薬、サルファ剤、痛風治療薬、抗悪性腫瘍剤が挙げられるが、より具体的にはアセチルサリチル酸が挙げられる。
【００７２】
これらの医薬成分は、１種単独、又は２種以上を併用できる。
【００７３】
水相中に医薬成分を含有させる場合、水相中の農薬の配合量は特に限定されないが、水相に対して１〜５０質量％が好ましく、５〜４０質量％がより好ましく、１０〜３０質量％が特に好ましい。
【００７４】
化粧品成分としては、例えば、ヒアルロン酸、窒化ホウ素、ビタミン類（ビタミンＣ、ビタミンＥ、マルチビタミン等）、アルブチン、エラグ酸、ＣｏＱ１０、コラーゲンが挙げられる。
【００７５】
これらの化粧品成分は、１種単独、又は２種以上を併用できる。
【００７６】
水相中に化粧品成分を含有させる場合、水相中の化粧品成分の配合量は特に限定されないが、水相に対して１〜５０質量％が好ましく、５〜４０質量％がより好ましく、１０〜３０質量％が特に好ましい。
【００７７】
水相には、必要に応じて親水性有機溶媒を少量添加することができる。親水性有機溶媒としては、水相に容易に溶解するものであれば特に限定されず、例えば、アセトン、メチルエチルケトン等のケトン類；メタノール、エタノール、１−プロパノール、２−プロパノール、１−ブタノール、２−ブタノール、イソブチルアルコール、１−ペンタノール、２−ペンタノール、３−ペンタノール、１，２−エタンジオール、１，２−プロパンジオール、１，３−プロパンジオール、１，２−ブタンジオール、１，３−ブタンジオール、１，４−ブタンジオール、２，３−ブタンジオール、１，５−ペンタンジオール、グリセリン等のアルコール類；アセトニトリル、プロピオニトリル、スクシノニトリル、ブチロニトリル、イソブチロニトリル等のニトリル類；ジエチルエーテル、メチルｔｅｒｔ−ブチルエーテル、アニソール、ジオキサン、テトラヒドロフラン等のエーテル類が挙げられる。
【００７８】
親水性有機溶媒を使用する場合、親水性有機溶媒の水相全量に対する濃度は、１〜７０質量％であると好ましく、１０〜５０質量％であるとより好ましい。水相中の親水性有機溶媒の濃度がこれらの上限未満であると、水相と油相のエマルションを得ることが容易となる。
【００７９】
水相に含有させる紫外線吸収剤は、水溶性のものであれば特に限定されない。紫外線吸収剤の例としては、酸化セリウム（ＩＩＩ、ＩＶ）、２，４−ジヒドロキシベンゾフェノン、２、２’−ジヒドロキシ−４−メトキシベンゾフェノン、２，２’−ジヒドロキシ−４，４’−ジメトキシベンゾフェノン、２、２’、４、４’−テトラヒドロキシベンゾフェノン、２−ヒドロキシ−４−メトキシベンゾフェノン、２−ヒドロキシ−４−メトキシ−４’−メチルベンゾフェノン、２−ヒドロキシ−４−メトキシベンゾフェノン−５−スルホン酸塩；４−フェニルベンゾフェノン、２−エチルヘキシル−４’−フェニル−ベンゾフェノン−２−カルボキシレート、２−ヒドロキシ−４−ｎ−オクトキシベンゾフェノン、４−ヒドロキシ−３−カルボキシベンゾフェノン等のベンゾフェノン系化合物；、フェニルベンズイミダゾール−５−スルホン酸およびその塩、フェニレン−ビス−ベンゾイミダゾール−テトラスルホン酸およびその塩等のベンゾイミダゾール系化合物；３−（４’−メチルベンジリデン）−ｄ、ｌ−カンファー、３−ベンジリデン−ｄ、ｌ−カンファー、ウロカニン酸、ウロカニン酸エチルエステルが挙げられる。
【００８０】
紫外線吸収剤の配合量は特に限定されないが、水相全量に対して０．０１〜５０質量％が好ましく、０．０３〜３０質量％がより好ましく、０．０５〜１０質量％が特に好ましい。
【００８１】
その他添加剤の例としては、公知のｐＨ調整剤、消泡剤、磁性粉、フィラー、フロック形成剤、硬化剤、レベリング剤、流動性促進剤、流動性制御剤、可塑剤、安定化剤、気体発生防止剤、酸化防止剤、光安定化剤、増粘剤、カーボンナノチューブが挙げられ、本発明の効果を損なわない範囲で配合できる。
【００８２】
これらの水相に含有させることができる成分は、液体であっても固体であってもよい。固体の場合、微粒子であると好ましく、その粒径は２．０ｍｍ以下であると好ましい。
【００８３】
（油相成分）
本発明に係る分散質又は分散媒の油相としては、有機溶媒、植物性油、動物性油、溶融樹脂などが挙げられる。中でも有機溶媒が好ましい。有機溶媒は、特に限定されないが、他の油相成分を溶解することができ、かつ水と混和しない揮発性の有機溶媒であると好ましく、沸点が１３０℃以下の無極性溶媒であるとより好ましい。有機溶媒としては、例えばジクロロメタン、クロロホルム、酢酸エチル、１．２−ジクロロエタン、トルエン、ｎ−ヘキサン、イソオクタン、ｎ−オクタン、ｎ−ノナン、ｎ−デカン、ｎ−テトラデカンが挙げられ、トルエン、クロロホルムが好ましく、トルエンがより好ましい。これらは１種単独、又は２種以上を併用できる。
【００８４】
植物性油としては、菜種油、オリーブオイル、大豆油、ひまわり油等が挙げられる。これらは１種単独、又は２種以上を併用できる。
【００８５】
動物性油としては、ラウリン酸、ミスチリン酸、パルチミン酸、ステアリン酸等が挙げられる。これらは１種単独、又は２種以上を併用できる。
【００８６】
溶融樹脂としては、ポリエチレン、ポリスチレン、ポリエステル、アクリル樹脂等が挙げられる。溶融樹脂を含むエマルションは、溶融樹脂をＳとして表し、Ｓ／Ｗ／Ｏ型多層エマルションなどのように表すことができる。なお、溶融樹脂が冷却されて固化した後は、前記のエマルションであれば、溶融樹脂の粒子を含む水相と油相とのエマルションなどになるが、これをＳ／Ｗ／Ｏ型（２層）エマルションなどと表すことがある。
【００８７】
油相には、必要に応じて、結着樹脂、紫外線吸収剤、ワックス、電荷制御剤、医薬成分、農薬成分、化粧品成分、顔料、食用油脂、カーボンブラック、その他添加剤を含有させることができる。
【００８８】
結着樹脂としては、有機溶媒に可溶な樹脂であれば特に限定されない。具体的には、アクリル酸エステル樹脂、メタクリル酸エステル樹脂、アクリル酸エステル−メタクリル酸エステル共重合体、アクリル酸樹脂、マレイン酸樹脂、スチレンとマレイン酸エステルとの共重合体、スチレンとアクリル酸又はそのエステルとの共重合体、スチレンとメタクリル酸又はそのエステルとの共重合体、尿素樹脂、ポリビニルブチラール、ポリビニルアセタール、ポリアミド樹脂、エステルガム、ポリエステル樹脂、アルキッド樹脂、ポリウレタン樹脂、エポキシ樹脂、ポリビニルアルキルエーテル、クマロン−インデン樹脂、ポリテルペン、ロジン系樹脂やその水素添加物、ケトン樹脂、テルペン−フェノール共重合物、ポリアクリル酸ポリメタクリル酸共重合物、フェノール樹脂、ポリエチレンオキサイド、ポリビニルピロリドン、Ｎ−ビニルアセトアミド、エチルセルロース、ヒドロキシエチルセルロース、ヒドロキシプロピルセルロース、エチルヒドロキシエチルセルロースやこれらの共重合体や各種誘導体などがあげられる。これらの樹脂は単独で用いてもよく、２種以上を併用してもよい。これらの中でもポリエステル樹脂が好ましい。
【００８９】
油相に結着樹脂を含有させる場合、その含有量は油相全量に対し０．１〜３０質量％であると好ましく、１〜２０質量％であるとより好ましい。結着樹脂の含有量がこの上限より少ないと油相成分の粘度が高くなりすぎず、乳化分散時に十分微細で均一な粒径のエマルションが得られる。
【００９０】
油相に含有させる紫外線吸収剤は、油溶性であると好ましい。紫外線吸収剤としては、例えば、酸化セリウム（ＩＩＩ、ＩＶ）；パラアミノ安息香酸（ＰＡＢＡ）、ＰＡＢＡモノグリセリンエステル、Ｎ、Ｎ−ジプロポキシＰＡＢＡエチルエステル、Ｎ、Ｎ−ジエトキシＰＡＢＡエチルエステル、Ｎ、Ｎ−ジメチルＰＡＢＡエチルエステル、Ｎ、Ｎ−ジメチルＰＡＢＡブチルエステル等の安息香酸系紫外線吸収剤；ホモメンチル−Ｎ−アセチルアントラニレート等のアントラニル酸系紫外線吸収剤；アミルサリシレート、メンチルサリシレート、ホモメンチルサリシレート、オクチルサリシレート、フェニルサリシレート、ベンジルサリシレート、ｐ−イソプロパノールフェニルサリシレート等のサリチル酸系紫外線吸収剤；オクチルシンナメート、エチル−４−イソプロピルシンナメート、メチル−２、５−ジイソプロピルシンナメート、エチル−２、４−ジイソプロピルシンナメート、メチル−２、５−ジイソプロピルシンナメート、プロピル−ｐ−メトキシシンナメート、イソプロピル−ｐ−メトキシシンナメート、イソアミル−ｐ−メトキシシンナメート、オクチル−ｐ−メトキシシンナメート、２−エチルヘキシル−ｐ−メトキシシンナメート、２−エトキシエチル−ｐ−メトキシシンナメート、シクロヘキシル−ｐ−メトキシシンナメート、エチル−α−シアノ−β−フェニルシンナメート、２−エチルヘキシル−α−シアノ−β−フェニルシンナメート、グリセリルモノ−２−エチルヘキサノイル−ジパラメトキシシンナメート、３、４、５−トリメトキシケイ皮酸３−メチル−４−［メチルビス（トリメチルシリキシ）シリル］ブチル等のケイ皮酸系紫外線吸収剤；２−フェニル−５−メチルベンゾキサゾール、２，２’−ヒドロキシ−５−メチルフェニルベンゾトリアゾール、２−（２’−ヒドロキシ−５’−ｔ−オクチルフェニル）ベンゾトリアゾール、２−（２’−ヒドロキシ−５’−メチルフェニルベンゾトリアゾール、ジベンザラジン、ジアニソイルメタン、４−メトキシ−４’−ｔ−ブチルジベンゾイルメタン、５−（３、３−ジメチル−２−ノルボルニリデン）−３−ペンタン−２−オン、オクトクリレンが挙げられる。
【００９１】
紫外線吸収剤の配合量は特に限定されないが、水相全量に対して０．０１〜５０質量％が好ましく、０．０３〜３０質量％がより好ましく、０．０５〜１０質量％が特に好ましい。
【００９２】
なお、紫外線吸収剤は、油相に含有させる他、水溶性のものを水相に含有させることもでき、紫外線吸収剤を水相及び油相の両方に含有させることもできる。
【００９３】
ワックスとしては、例えば、低分子量ポリエチレンワックス、低分子量ポリプロピレンワックス、ポリエチレン変性ワックス、ポリプロピレン変性ワックス、ポリオレフィンワックス、マイクロクリスタリンワックス、パラフィンワックス、サゾールワックスなどの脂肪族炭化水素系ワックス；酸化ポリエチレンワックスなどの脂肪族炭化水素系ワックスの酸化物、またはそれらのブロック共重合体；ヒマワリワックス、キャンデリラワックス、カルナバワックス、木ろう、ホホバろうなどの植物系ワックス；みつろう、ラノリン、鯨ろうなどの動物系ワックス；オゾケライト、セレシン、ペテロラタムなどの鉱物系ワックス；モンタン酸エステルワックス、カスターワックスなどの脂肪酸エステルを主成分とするワックス類；脱酸カルナバワックスなどの脂肪酸エステルを一部または全部を脱酸化したもの；パルミチン酸、ステアリン酸、モンタン酸、あるいはさらに直鎖のアルキル基を有する直鎖アルキルカルボン酸類などの飽和直鎖脂肪酸；ブラシジン酸、エレオステアリン酸、パリナリン酸などの不飽和脂肪酸；ステアリルアルコール、エイコシルアルコール、ベヘニルアルコール、カルナウビルアルコール、セリルアルコール、メリシルアルコール、あるいは長鎖アルキルアルコールなどの飽和アルコール；ソルビトールなどの多価アルコール；リノール酸アミド、オレイン酸アミド、ラウリン酸アミドなどの脂肪酸アミド；メチレンビスカプリン酸アミド、エチレンビスラウリン酸アミド、ヘキサメチレンビスステアリン酸アミドなどの飽和脂肪酸ビスアミド；エチレンビスオレイン酸アミド、ヘキサメチレンビスオレイン酸アミド、Ｎ，Ｎ'−ジオレイルアジピン酸アミド、Ｎ，Ｎ'−ジオレイルセバシン酸アミドなどの不飽和脂肪酸アミド類；ｍ−キシレンビスステアリン酸アミド、Ｎ，Ｎ'−ジステアリルイソフタル酸アミドなどの芳香族系ビスアミド；ステアリン酸カルシウム、ラウリン酸カルシウム、ステアリン酸亜鉛、ステアリン酸マグネシウムなどの脂肪酸金属塩；脂肪族炭化水素系ワックスにスチレンやアクリレートなどのビニル系モノマーを用いてグラフト化させたワックス；ベヘニン酸モノグリセリドなどの脂肪酸と多価アルコールの部分エステル化合物；植物性油脂を水素添加することによって得られる水酸基を有するメチルエステル化合物が挙げられる。これらのワックスは、１種単独、又は２種以上を併用することもできる。
【００９４】
本発明に係るワックスの融点は特に限定されないが、融点が５０〜１４０℃であることが好ましく、６０〜１２０℃であることがより好ましい。融点がこの範囲にあると、本発明に係る多層エマルションからトナーを調製したときに、トナーの定着性と耐オフセット性のバランスが優れる。融点がこれらの下限より高いと、耐ブロッキング性が向上し、これらの上限より低いと耐オフセット効果に優れる。なお本発明においては、ワックスの融点は、示差熱分析（以後、ＤＳＣと略称する）において測定されるワックスの吸熱ピークの最大ピークのピークトップの温度である。
【００９５】
油相中のワックスの含有量は、含有する水相全量に対して１〜５０重量％が好ましい。
【００９６】
電荷制御剤としては、例えば、この分野で常用される正帯電性および負帯電性の公知の電荷制御剤が挙げられる。
【００９７】
正帯電性の電荷制御剤としては、例えば、ニグロシン染料、塩基性染料、四級アンモニウム塩、四級ホスホニウム塩、アミノピリン、ピリミジン化合物、多核ポリアミノ化合物、アミノシラン、ニグロシン染料およびその誘導体、トリフェニルメタン誘導体、グアニジン塩、アミジン塩、またはこれらの組み合わせが挙げられる。
【００９８】
負帯電性の電荷制御剤としては、例えば、オイルブラック、スピロンブラックなどの油溶性染料、含金属アゾ化合物、アゾ錯体染料、ナフテン酸金属塩、ベンジル酸誘導体の金属化合物、サリチル酸等のカルボン酸およびその誘導体の金属錯体および金属塩、ホウ素錯体または錯塩、負帯電性樹脂型電荷制御剤が挙げられる。なお、金属としては特に限定されないが、例えば、亜鉛、マンガン、鉄、カルシウム、ジルコニウム、アルミニウム、クロム、またはこれらの組み合わせが挙げられる。
【００９９】
これらの電荷制御剤は油相に含有させることもできるが、それに変えて、または併用して、トナーを調製する際に、後述の本発明に係るマイクロカプセルとは別に、電荷制御剤を加えることができる。
【０１００】
油相に含有させる医薬成分としては、例えば、前述の水相に含有させる医薬成分として例示したものが挙げられる。油相に含有させる医薬成分としては、油溶性のものが好ましい。これらの医薬成分は、１種単独、又は２種以上を併用できる。油相中に医薬成分を含有させる場合、油相中の医薬成分の配合量は特に限定されないが、油相に対して１〜５０質量％が好ましく、５〜４０質量％がより好ましく、１０〜３０質量％が特に好ましい。
【０１０１】
油相に含有させる農薬成分としては、例えば、前述の水相に含有させる農薬成分として例示したものが挙げられる。油相成分に含有させる農薬成分としては、油溶性のものが好ましい。これらの農薬成分は、１種単独、又は２種以上を併用できる。油相中に農薬成分を含有させる場合、油相中の農薬成分の配合量は特に限定されないが、油相に対して１〜５０質量％が好ましく、５〜４０質量％がより好ましく、１０〜３０質量％が特に好ましい。
【０１０２】
油相に含有させる化粧品成分としては、例えば、前述の水相に含有させる化粧品成分として例示したものが挙げられる。油相成分に含有させる化粧品成分としては、油溶性のものが好ましい。これらの化粧品成分は、１種単独、又は２種以上を併用できる。油相中に化粧品成分を含有させる場合、油相中の化粧品成分の配合量は特に限定されないが、油相に対して１〜５０質量％が好ましく、５〜４０質量％がより好ましく、１０〜３０質量％が特に好ましい。
【０１０３】
顔料としては、例えば、有機顔料、無機顔料、カーボンブラックが挙げられ、より具体的には、例えばオリエント化学工業社製ＯＩＬ  ＳＣＡＲＬＥＴ３０８、ＯＩＬ  ＢＬＵＥ６１３、ＯＩＬ  ＹＥＬＬＯＷ１２９が挙げられる。油相に含有させる顔料としては、油溶性のものが好ましい。これらの顔料は、１種単独、又は２種以上を併用できる。油相中に顔料を含有させる場合、油相中の顔料の配合量は特に限定されないが、油相に対して１〜５０質量％が好ましく、５〜４０質量％がより好ましく、１０〜３０質量％が特に好ましい。
【０１０４】
食用油脂としては、例えば、前述の植物性油、動物性油、機械油等のうち食用のものが挙げられる。より具体的には、例えば大豆油、菜種油が挙げられる。
【０１０５】
油相に含有させることができる、その他添加剤としては、例えば、前述の水相に含有させることができる、その他添加剤として例示したものが挙げられる。これらのその他添加剤は、１種単独、又は２種以上を併用できる。
【０１０６】
これらの油相に含有させることができる成分は、液体であっても固体であってもよい。固体の場合、微粒子であることが好ましく、その粒径は５００μｍ以下であることが好ましい。
【０１０７】
（界面活性剤）
本発明に係る多層エマルションの製造方法においては、油相と水相とでエマルションを調製するために、界面活性剤を用いることが好ましい。界面活性剤は、両親媒性物質であり、水相と油相との間の界面活性剤においては、ＨＬＢ値（Ｈｙｄｒｏｐｈｉｌｅ−Ｌｉｐｏｐｈｉｌｅ  Ｂａｌａｎｃｅ）で親水性の程度を０から２０の数値で表すことができる。ＨＬＢ値が高い界面活性剤は、親水性が高く、水相の連続相中に油相の液滴が分散するＯ／Ｗ型エマルション（水中油型）の調製に好適に用いることができる。
ＨＬＢ値が低い界面活性剤は、親油性が高く、油相の連続相中に水相の液滴が分散するＷ／Ｏ型用エマルション（油中水型）の調製に好適に用いることができる。
【０１０８】
（Ｗ／Ｏ型エマルション用界面活性剤）
本発明に係る多層エマルションの製造方法においては、水相、又は最外層が水相のエマルションを液滴にして、油相を連続相とするＷ／Ｏ型エマルションを調製する際は、界面活性剤を用いて乳化分散することが好ましい。また、界面活性剤は、分散媒（連続相）となる油相に溶解させておくことが好ましい。界面活性剤は、Ｗ／Ｏ型エマルションを形成できるものであれば限定されないが、ＨＬＢ値が１０以下であるものが好ましく、７以下であるものがより好ましく、５以下であるものが特に好ましい。
【０１０９】
界面活性剤としては、例えばグリセリン脂肪酸エステル類、ショ糖脂肪酸エステル類、ソルビタン脂肪酸エステル類、およびレシチン類等が挙げられる。
グリセリン脂肪酸エステル類としては、例えば、モノグリセリンモノカプリル酸エステル、モノグリセリンモノカプリン酸エステル、モノグリセリンジカプリル酸エステル、モノグリセリンジカプリン酸エステル、モノグリセリンジラウリン酸エステル、モノグリセリンジミリスチン酸エステル、モノグリセリンジステアリン酸エステル、モノグリセリンジオレイン酸エステル、モノグリセリンジエルカ酸エステル、モノグリセリンジベヘニン酸エステル等のモノグリセリン脂肪酸エステル、モノグリセリンカプリル酸コハク酸エステル、モノグリセリンステアリン酸クエン酸エステル、モノグリセリンステアリン酸酢酸エステル、モノグリセリンステアリン酸コハク酸エステル、モノグリセリンステアリン酸乳酸エステル、モノグリセリンステアリン酸ジアセチル酒石酸エステル、モノグリセリンオレイン酸クエン酸エステル等のモノグリセリン脂肪酸有機酸エステル等の脂肪酸の部分グリセリド；
ヘキサグリセリンモノカプリル酸エステル、ヘキサグリセリンジカプリル酸エステル、デカグリセリンモノカプリル酸エステル、トリグリセリンモノラウリン酸エステル、テトラグリセリンモノラウリン酸エステル、ペンタグリセリンモノラウリン酸エステル、ヘキサグリセリンモノラウリン酸エステル、デカグリセリンモノラウリン酸エステル、トリグリセリンモノミリスチン酸エステル、ペンタグリセリンモノミリスチン酸エステル、ペンタグリセリントリミリスチン酸エステル、ヘキサグリセリンモノミリスチン酸エステル、デカグリセリンモノミリスチン酸エステル、ジグリセリンモノオレイン酸エステル、トリグリセリンモノオレイン酸エステル、テトラグリセリンモノオレイン酸エステル、ペンタグリセリンモノオレイン酸エステル、ヘキサグリセリンモノオレイン酸エステル、デカグリセリンモノオレイン酸エステル、ジグリセリンモノステアリン酸エステル、トリグリセリンモノステアリン酸エステル、テトラグリセリンモノステアリン酸エステル、ペンタグリセリンモノステアリン酸エステル、ペンタグリセリントリステアリン酸エステル、ヘキサグリセリンモノステアリン酸エステル、ヘキサグリセリントリステアリン酸エステル、ヘキサグリセリンジステアリン酸エステル、デカグリセリンモノステアリン酸エステル、デカグリセリンジステアリン酸エステル、デカグリセリントリステアリン酸エステル等のポリグリセリン脂肪酸エステル；
テトラグリセリン縮合リシノレイン酸エステル、ペンタグリセリン縮合リシノレイン酸エステル、ヘキサグリセリン縮合リシノレイン酸エステル等のポリグリセリン縮合リシノレイン酸エステルが挙げられる。
【０１１０】
ショ糖脂肪酸エステル類としては、例えば、ショ糖の水酸基の１つ以上に、炭素数が各々６〜１８、好ましくは６〜１２の脂肪酸をエステル化したものが挙げられ、より具体的には、ショ糖パルミチン酸エステル、ショ糖ステアリン酸エステル等が挙げられる。
【０１１１】
ソルビタン脂肪酸エステル類としては、例えば、ソルビタン類の水酸基の１つ以上に、炭素数が各々６〜１８、好ましくは６〜１２の脂肪酸をエステル化したものが挙げられ、より具体的には、ソルビタンモノステアリン酸エステル、ソルビタンモノオレイン酸エステル等が挙げられる。
【０１１２】
レシチン類としては、例えば、卵黄レシチン、大豆レシチン、ホスファチジルコリン、ホスファチジルエタノールアミン、ホスファチジルセリン、スフィンゴミエリン、ジセチルリン酸、ステアリルアミン、ホスファチジルグリセロール、ホスファチジン酸、ホスファチジルイノシトールアミン、カルジオリピン、セラミドホスホリルエタノールアミン、セラミドホスホリルグリセロール、リゾレシチン、及びこれらの混合物が挙げられる。
【０１１３】
これらの界面活性剤は、１種を単独又は２種以上を併用することもできる。分散媒（連続相）となる油相に含有させる界面活性剤の濃度は特に限定されないが、油相に対する濃度が０．００１〜１０重量％であると好ましく、０．０１〜７重量％であるとより好ましく、０．１〜５重量％であると特に好ましい。
【０１１４】
（Ｏ／Ｗ型エマルション用界面活性剤）
本発明に係る多層エマルションの製造方法においては、油相、又は最外層が油相のエマルションを液滴にして、水相を連続相とするＯ／Ｗ型エマルションを調製する際は、界面活性剤を用いて乳化分散することが好ましい。また、界面活性剤は、分散媒（連続相）となる水相に溶解させておくことが好ましい。界面活性剤としては、Ｏ／Ｗ型エマルションを形成できるものであれば限定されないが、ポリビニルアルコール、ポリエチレングリコール、ＨＬＢ値が５以上の界面活性剤が好ましく、ポリビニルアルコール及びポリエチレングリコールが好ましい。界面活性剤としては、Ｗ／Ｏ型エマルションの調製の説明で、界面活性剤でとして例示したものと同じものが挙げられる。
【０１１５】
これらの界面活性剤は、１種を単独又は２種以上を併用することもできる。
【０１１６】
分散媒（連続相）となる水相に含有させる界面活性剤の濃度は特に限定されないが、水相に対する濃度が０．００１〜１０重量％であると好ましく、０．０１〜７重量％であるとより好ましく、０．１〜５重量％であると特に好ましい。
【０１１７】
第１相が油相であり第２相が水相である第１相／第２相型の２層エマルション、又は、第（ｊ−１）相が油相であり第ｊ相が水相であるｊ層エマルションを調製する際の、油相に対する水相の仕込み割合、すなわち油相（Ｗ／Ｏ型エマルション用界面活性剤を含む）に対する水相の仕込み割合は特に限定されないが、水相／油相の質量比が０．０１／９９．９９〜７０／３０であるのが好ましく、０．１／９９．９〜５０／５０であるのがより好ましく、０．３／９９．７〜３０／７０であるのが特に好ましい。水相と油相の質量比が７０／３０未満の場合は、油相中の水相分散滴の肥大化が防げ、油相と水相の転相現象を防止でき、安定したＷ／Ｏエマルションを調製すること容易である。
【０１１８】
次に、本発明の製粒された多層エマルションの製造方法によって調製できた、多層エマルションの具体例を示す。
【０１１９】
即ち、本発明の製粒された多層エマルションの製造方法によって、Ｏ１／Ｗ１／Ｏ２／Ｗ２型多層エマルションであって、前記Ｏ１は非水溶液であり、前記Ｗ１は界面活性剤１を含有する水溶液であり、前記Ｏ２は界面活性剤２とポリエステル樹脂を含有する非水溶液であり、前記Ｗ２はポリビニルアルコールを含有する水溶液であり、前記Ｏ１の前記Ｗ１に対する割合が体積比で、２／４〜４／４であり、前記界面活性剤１の前記Ｏ１に対する率が１．５〜３．５重量％であり、前記Ｏ２の前記Ｗ１とＯ１の和に対する割合が体積比で、２／４〜４／４であり、前記界面活性剤２のＷ２に対する率が１．５〜３．５重量％であり、前記ポリエステル樹脂のＯ２に対する率が５〜１５重量％であり、前記ポリビニルアルコールのＷ２に対する率が０．４〜０．６重量％であり、前記Ｏ２の液滴の層の平均粒径が５μｍ未満である、Ｏ１／Ｗ１／Ｏ２／Ｗ２型多層エマルションを製造することができた。
【０１２０】
このようにＯ１、Ｗ１、Ｏ２、Ｗ２の構成にすることにより、５μｍ以下の粒径のＯ１／Ｗ１／Ｏ２／Ｗ２型多層エマルションを、前述の製造方法によって容易にＯ１／Ｗ１／Ｏ２／Ｗ２型多層エマルションを調製することができる。
【０１２１】
（カプセル）
本発明の製粒された多層エマルションの製造方法に、更に、多層エマルションを乾燥する工程を行うことによってカプセルを製造することができる。乾燥方法は特に限定されないが、例えば、多層エマルションが、水相と油相を含み、その最外層の連続相が水相の場合は、多層エマルションを静置して液滴を沈降させ、デカンテーションと、真水による洗浄を繰り返し、更に加温して、油相の溶媒を除去して油相を硬化させ、噴霧乾燥などを行うことによりカプセル（マイクロカプセルやナノカプセルなど）の粉末を得ることができる。
【０１２２】
（実施例）
以下、実施例および比較例を挙げ、本発明をより詳細に説明するが、これらは本発明を何ら制限するものではない。実施例および比較例における、粒径、粒度分布は、以下の方法で測定した。
【０１２３】
（粒径、粒度分布粒子径）
画像解析式粒子径分布測定装置（日機装株式会社製、マイクロトラックＳＩＡ）を用いて、粒度分布、平均粒子径を測定した。
【０１２４】
（実施例１−１）
染料（オリエント化学工業株式会社製、油溶性顔料ｅｌｉｘａ  Ｂｌｕｅ６４８）の１０重量％トルエン溶液１５０ｇを、界面活性剤としてのモノラウリン酸ポリオキシエチレンソルビタン（花王株式会社製、レオドールＴＷ−Ｌ１２０）５ｇを水２００ｇに溶解した水溶液に注ぎ、高速撹拌装置（泡レスミキサー）を用いて５０００ｒｐｍで５分間、分散混合し、乳化して、Ｏ／Ｗ型エマルションを得た（第１次乳化）。
得られたＯ／Ｗ型エマルションを、界面活性剤としてのポリグリセリン脂肪酸エステル（阪本薬品工業株式会社製、ＳＹグリスターＣＲ−３１０）１１ｇとポリエステル樹脂（ユニチカ株式会社製、ＵＥ−９９００、Ｔｇ：９０〜１００℃）４５ｇをトルエン４００ｇに溶解したトルエン溶液に注ぎ込み、高速撹拌装置（双日マシナリー製、泡レスミキサー）を用いて１５００ｒｐｍで５分間、分散混合し、乳化して、Ｏ／Ｗ／Ｏ型多層エマルションを得た（第２次乳化）。
【０１２５】
得られたＯ／Ｗ／Ｏ型多層エマルションは、平均粒径１５μｍ、粒度分布１８μｍ（ｄ５０）、３０μｍ（ｄ９０）であり粒径が不均一であった。この粒径の不均一なＯ／Ｗ／Ｏ型多層エマルションを、ポンプ（株式会社美粒製、ＢＥＲＹＵ  ＭＩＮＩ、ポンプ吐出圧１００ＭＰａ）で加圧し、直線配管（内径０．２ｍｍ、全長１００ｍｍ）及びその下流側に連通したコイル状細管（内径０．２ｍｍ、全長１００ｍｍ、中心径１０ｍｍ、巻数３０巻）に、流量２００ｃｍ３／分の条件で１回流通（以降「パスする」などということがある。）させて製粒した。
更に、このＯ／Ｗ／Ｏ型多層エマルションを、ポンプ（ポンプ吐出圧１００ＭＰａ）で加圧し、コイル状細管（内径０．２ｍｍ、全長１００ｍｍ、中心径１０ｍｍ、巻数３０巻）３本を直列に連結した流路に、流量２００ｃｍ３／分の条件で、５パスして製粒し、Ｏ／Ｗの液滴が平均粒径５μｍ、粒度分布６．７μｍ（ｄ５０）、９μｍ（ｄ９０）である、製粒されたＯ／Ｗ／Ｏ型多層エマルションを得た。この２パス後のエマルションの写真を図２に、３パス後のエマルションの写真を図３に、４パス後のエマルションの写真を図４に、５パス後のエマルションの写真を図５に示す。１パス後では１μｍ以下のＯ／Ｗ型の液滴やその液滴が複数集まった約２０μｍの大きなＯ／Ｗ型の液滴など様々な液滴があり、５パス後には１μｍ以下のＯ／Ｗ型の液滴が複数集まって、粒径が約５μｍ程度に揃っていることが判る。
【０１２６】
得られた製粒されたＯ／Ｗ／Ｏ型多層エマルション１４００ｇを、ポリビニルアルコール（日本合成化学株式会社製、ゴーセノールＫＬ−０５）１２ｇを２４００ｇの水に溶解した０．５％ＰＶＡ水溶液に注ぎ込み、高速撹拌装置（双日マシナリー製、泡レスミキサー）を用いて５００ｒｐｍで５分間、分散混合し、乳化して、コア層に油溶性顔料を導入した未製粒のＯ／Ｗ／Ｏ／Ｗ型多層エマルションを得た。
【０１２７】
得られた未製粒のＯ／Ｗ／Ｏ／Ｗ型多層エマルションを、ポンプ（株式会社美粒製、ＢＥＲＹＵ  ＭＩＮＩ、ポンプ吐出圧８０ＭＰａ）で加圧し、コイル状細管（内径０．４ｍｍ、全長３００ｍｍ、中心径１０ｍｍ、巻数４５巻）に、流量２００ｃｍ３／分の条件で３パスして製粒し、平均粒径１０μｍ、粒度分布１２μｍ（ｄ５０）、１５μｍ（ｄ９０）である、製粒されたＯ／Ｗ／Ｏ／Ｗ型多層エマルションを得た。
【０１２８】
（実施例１−２）
実施例１−１の第二次乳化と同様にして得た不均一なＯ／Ｗ／Ｏ型多層エマルションを、ポンプ（株式会社美粒製、ＢＥＲＹＵ  ＭＩＮＩ、ポンプ吐出圧１００ＭＰａ）で加圧し、直線配管（内径０．３ｍｍ、全長１００ｍｍ）及びその下流側に連通したコイル状細管（内径０．３ｍｍ、全長１００ｍｍ、中心径１０ｍｍ、巻数２５巻）に、流量１８０ｃｍ３／分の条件で１パスして製粒した。
更に、このＯ／Ｗ／Ｏ型多層エマルションを、ポンプ（ポンプ吐出圧１００ＭＰａ）で加圧し、コイル状細管（内径０．２ｍｍ、全長１００ｍｍ、中心径１０ｍｍ、巻数２５巻）３本を直列に連結した流路に、流量１８０ｃｍ３／分の条件で２パスして製粒した。この１パス後のＯ／Ｗ／Ｏ型多層エマルションの写真を図６に、２パス後のＯ／Ｗ／Ｏ型多層エマルションの写真を図７に示す。２パス後には粒子径が１０μ程度に均一化されていることが判る。
【０１２９】
（実施例１−３）
実施例１−１の第二次乳化と同様にして得た不均一なＯ／Ｗ／Ｏ型多層エマルションを、ポンプ（株式会社美粒製、ＢＥＲＹＵ  ＭＩＮＩ、ポンプ吐出圧１００ＭＰａ）で加圧し、ダイヤモンドノズル（美粒製、断面が直方体の内孔を有する直管であり、内孔の上下がダイヤモンド製であり上下の幅０．０９ｍｍ、左右幅０．１ｍｍ、長さ０．１ｍｍのノズル）及びその下流側に連通したコイル状細管（内径０．２ｍｍ、全長１００ｍｍ、中心径１０ｍｍ、巻数３０巻）３本を直列に連結した流路に、流量２４０ｃｍ３／分の条件で、１パスして製粒した。１パス後の粒度分布の測定結果を図８に示す。
更に、この製粒した染料を、ポンプ（ポンプ吐出圧１００ＭＰａ）で加圧し、コイル状細管（内径０．４ｍｍ、全長１００ｍｍ、中心径１０ｍｍ、巻数２５巻）３本を直列に連結した流路に、流量１８０ｃｍ３／分の条件で５パスして製粒した。この５パス後の粒度分布の測定結果を図９に示す。
更に、この製粒した染料を、ポンプ（ポンプ吐出圧１００ＭＰａ）で加圧し、コイル状細管（内径０．３ｍｍ、全長１００ｍｍ、中心径１０ｍｍ、巻数２５巻）３本を直列に連結した流路に、流量１８０ｃｍ３／分の条件で、５パスして製粒した。５パス後の粒度分布の測定結果を図１０に、顕微鏡写真を図１１に示す。
【０１３０】
（実施例１−４）
実施例１−１の第二次乳化と同様にして得た不均一なＯ／Ｗ／Ｏ型多層エマルションを、ポンプ（株式会社美粒製、ＢＥＲＹＵ  ＭＩＮＩ、ポンプ吐出圧１００ＭＰａ）で加圧し、ダイヤモンドノズル（美粒製、断面が直方体の内孔を有する直管であり、内孔の上下がダイヤモンド製であり上下の幅０．０９ｍｍ、左右幅０．１ｍｍ、長さ０．１ｍｍのノズル）及びその下流側に連通したコイル状細管（配管内径０．３ｍｍ、全長１００ｍｍ、中心径０．２ｍｍ、巻数３０巻）３本を直列に連結した流路に、流量２００ｃｍ３／分の条件で、１パスして製粒した。１パス後の粒度分布の測定結果を図１２に示す。
更に、この製粒した染料を、ポンプ（ポンプ吐出圧１００ＭＰａ）で加圧し、コイル状細管（内径０．３ｍｍ、全長１００ｍｍ、中心径１０ｍｍ、巻数２５巻）３本を直列に連結した流路に、流量１８０ｃｍ３／分の条件で５パスして製粒した。この５パス後の粒度分布の測定結果を図１３に示す。
更に、この製粒した染料を、ポンプ（ポンプ吐出圧１００ＭＰａ）で加圧し、コイル状細管（内径０．２ｍｍ、全長１００ｍｍ、中心径１０ｍｍ、巻数２５巻）３本を直列に連結した流路に、流量１８０ｃｍ３／分の条件で５パスして製粒した。この５パス後の粒度分布の測定結果を図１４に示す。
更に、この製粒した染料を、ポンプ（ポンプ吐出圧１００ＭＰａ）で加圧し、コイル状細管（内径０．２ｍｍ、全長１００ｍｍ、中心径１０ｍｍ、巻数２５巻）３本を直列に連結した流路に、流量１８０ｃｍ３／分の条件で３０パスして製粒した。３０パス後の粒度分布の測定結果を図１５に、顕微鏡写真を図１６に示す。
【０１３１】
（比較例１）
染料（オリエント化学工業株式会社製、油溶性顔料ｅｌｉｘａ  Ｂｌｕｅ６４８）の１０重量％トルエン溶液１５０ｇを、界面活性剤としてのモノラウリン酸ポリオキシエチレンソルビタン（花王株式会社製、レオドールＴＷ−Ｌ１２０）５ｇを水２００ｇに溶解した水溶液に注ぎ、高速撹拌装置（泡レスミキサー）を用いて５０００ｒｐｍで５分間、分散混合し、乳化してＯ／Ｗ型エマルションを得た。
次いで、得られたＯ／Ｗ型エマルションを、界面活性剤としてのポリグリセリン脂肪酸エステル（阪本薬品工業株式会社製、ＳＹグリスターＣＲ−３１０）１１ｇとポリエステル樹脂（ユニチカ株式会社製、ＵＥ−９９００、Ｔｇ：９０〜１００℃）４５ｇをトルエン４００ｇに溶解したトルエン溶液に注ぎ込み、高速撹拌装置（双日マシナリー製、泡レスミキサー）１５００ｒｐｍで５分間、分散混合し、乳化して、未製粒のＯ／Ｗ／Ｏ型多層エマルションを得た。
【０１３２】
得られた未製粒のＯ／Ｗ／Ｏ型多層エマルションを、衝突型高圧乳化装置（吉田機械興業社製、商品名；卓上実験機Ｌ−ＥＳ）を用いて、ポンプ吐出圧１００ＭＰａ、２００ｍｌ／ｍｉｎの条件で製粒した。１パス後のエマルションの粒度分布の測定結果を図１７に、顕微鏡写真を図１８に示す。エマルションが破壊されていることが判る。
【０１３３】
（比較例２）
比較例１と同様にして得た未製粒のＯ／Ｗ／Ｏ型多層エマルションを、衝突型高圧乳化装置（スギノマシン社製、商品名；スターバーストｍｉｎｉｍｏ）を用いて、ポンプ吐出圧１００ＭＰａ、２００ｍｌ／ｍｉｎの条件で製粒した。１パス後のエマルションの粒度分布の測定結果を図１９に、顕微鏡写真を図２０に示す。エマルションが破壊されていることが判る。
【０１３４】
（実施例２）
界面活性剤（ＲＨＥＯＤＯＬ  ＴＷ−Ｌ１２０）５ｇを溶解した水２００ｇに、トルエン溶液１５０ｇを注ぎ、高速撹拌装置（泡レスミキサー）を用いて５０００ｒｐｍで５分間、分散混合し、乳化してＯ／Ｗ型エマルションを得た。
得られたＯ／Ｗ型エマルションを、染料（オリエント化学工業株式会社製  油溶性顔料ｅｌｉｘａ  Ｂｌｕｅ６４８）の１０％トルエン溶液１００ｇ、界面活性剤（阪本薬品工業製、ポリグリセリン脂肪酸エステル、ＳＹグリスターＣＲ−３１０）１１ｇ、及びポリエステル樹脂（ユニチカ製、ＵＥ−９９００）４５ｇをトルエン３００ｇに溶解したトルエン溶液に注ぎ込み、高速撹拌装置（泡レスミキサー）を用いて１５００ｒｐｍで５分間分散混合し、乳化して未製粒のＯ／Ｗ／Ｏ型多層エマルションを得た。
【０１３５】
得られた未製粒のＯ／Ｗ／Ｏ型多層エマルションを、実施例１−１と同様にしてポンプ吐出圧１００ＭＰａ、流量２００ｍｌ／ｍｉｎの条件で製粒し、Ｏ／Ｗの液滴が平均粒径０．３μｍ、粒度分布０．３５μｍ（ｄ５０）、０．５５μｍ（ｄ９０）である、製粒されたＯ／Ｗ／Ｏ型多層エマルションを得た。
【０１３６】
得られた製粒されたＯ／Ｗ／Ｏ型多層エマルション１４００ｇを、ポリビニルアルコール（日本合成化学株式会社製、ゴーセノールＫＬ−０５）１２ｇを２４００ｇの水に溶解した０．５％ＰＶＡ水溶液に注ぎ、高速撹拌装置（泡レスミキサー）を用いて５００ｒｐｍで５分間、分散混合し、乳化してシェル層に油溶性顔料を導入したＯ／Ｗ／Ｏ／Ｗ型多層エマルションを得た。
【０１３７】
得られたＯ／Ｗ／Ｏ／Ｗ型多層エマルションは、平均粒径１７μｍ、粒度分布２３μｍ（ｄ５０）、３７μｍ（ｄ９０）であり粒径が不均一であった。この粒径の不均一なＯ／Ｗ／Ｏ／Ｗ型多層エマルションを、ポンプ（ポンプ吐出圧８０ＭＰａ）で加圧し、コイル状細管（内径０．４ｍｍ、全長３００ｍｍ、中心径１０ｍｍ、巻４５数巻）に、流量１００ｍｌ／ｍｉｎの条件で２パスして製粒し、Ｏ／Ｗ／Ｏ型の液滴が平均粒径１０μｍ、粒度分布１２μｍ（ｄ５０）、１５μｍ（ｄ９０）である、製粒されたＯ／Ｗ／Ｏ／Ｗ型多層エマルションを得た。
【０１３８】
（実施例３）
染料（オリエント化学工業株式会社製、油溶性顔料ｅｌｉｘａ  Ｂｌｕｅ６４８）の１０重量％トルエン溶液１５０ｇを、界面活性剤としてのモノラウリン酸ポリオキシエチレンソルビタン（花王株式会社製、レオドールＴＷ−Ｌ１２０）５ｇを水２００ｇに溶解した水溶液に注ぎ、高速撹拌装置（泡レスミキサー）を用いて５０００ｒｐｍで５分間、分散混合し、乳化してＯ／Ｗ型エマルションを得た。
得られたＯ／Ｗ型エマルションを、染料（オリエント化学工業製、油溶性顔料ｅｌｉｘａ  Ｂｌｕｅ６４８）の１０％トルエン溶液１００ｇ、界面活性剤としてのポリグリセリン脂肪酸エステル（阪本薬品工業株式会社製、ＳＹグリスターＣＲ−３１０）１１ｇ、ポリエステル樹脂（ユニチカ株式会社製、ＵＥ−９９００、Ｔｇ：９０〜１００℃）４５ｇをトルエン３００ｇに溶解したトルエン溶液に注ぎ込み、高速撹拌装置（泡レスミキサー）を用いて１５００ｒｐｍで５分間、分散混合し、乳化してＯ／Ｗ／Ｏ型多層エマルションを得た。
【０１３９】
得られた未製粒のＯ／Ｗ／Ｏ型多層エマルションを、実施例１−１と同様にしてポンプ吐出圧１００ＭＰａ、流量２００ｍｌ／ｍｉｎの条件で製粒し、Ｏ／Ｗの液滴が平均粒径０．３μｍ、粒度分布０．４μｍ（ｄ５０）、０．７５μｍ（ｄ９０）である、製粒されたＯ／Ｗ／Ｏ型多層エマルションを得た。
【０１４０】
得られた製粒されたＯ／Ｗ／Ｏ型多層エマルション１４００ｇを、ポリビニルアルコール（日本合成化学株式会社製、ゴーセノールＫＬ−０５）１２ｇを２４００ｇの水に溶解した０．５％ＰＶＡ水溶液に注ぎ込み、高速撹拌装置（双日マシナリー製、泡レスミキサー）を用いて５００ｒｐｍで５分間、分散混合し、乳化して、コアシェル層両方に油溶性顔料を導入したＯ／Ｗ／Ｏ／Ｗ型多層エマルションを得た。
【０１４１】
得られたＯ／Ｗ／Ｏ／Ｗ型多層エマルションは、平均粒径２５μｍ、粒度分布２７μｍ（ｄ５０）、３８μｍ（ｄ９０）であり粒径が不均一であった。この粒径の不均一なＯ／Ｗ／Ｏ／Ｗ型多層エマルションを、ポンプ（株式会社美粒製、ＢＥＲＹＵ  ＭＩＮＩ、ポンプ吐出圧１００ＭＰａ）で加圧し、コイル状細管（内径０．４ｍｍ、全長３００ｍｍ、中心径１０ｍｍ、巻４５数巻）に、流量２００ｍｌ／ｍｉｎで２パスして製粒し、Ｏ／Ｗ／Ｏ型の液滴が平均粒径１０μｍ、粒度分布１２μｍ（ｄ５０）、１５μｍ（ｄ９０）である、製粒されたＯ／Ｗ／Ｏ／Ｗ型多層エマルションを得た。
【０１４２】
（液中乾燥）
製粒したＯ／Ｗ／Ｏ／Ｗ型多層エマルションを２時間程度静置し、Ｏ／Ｗ／Ｏ／Ｗ型多層エマルションが沈降したら、上層部をデカンテーションにて除去し、残分に真水を加えて軽く攪拌し、そのまま静置した。その後、同様にデカンテーションをして、真水を加えて静置する操作を５回繰り返し、ポリビニルアルコールを完全に除去した。その後、スリーワンモーターを用いて１００ｒｐｍ程度で攪拌しながら、トルエン（関東化学）をゆっくりと除去した。トルエンが除去されることにより、Ｏ／Ｗ／Ｏ／Ｗ型多層エマルション中のシェル層が硬化し、さらに噴霧乾燥することにより、Ｏ／Ｗ／Ｏ／Ｗ型多層エマルションのマイクロカプセル粉末を得た。
【０１４３】
（実施例４）
カーボンブラック（旭カーボン株式会社製、ＳＢ２６０）の１ｗ％トルエン分散懸濁液３０ｇをトルエン１５０ｇに混合し、高速撹拌装置（泡レスミキサー）を用いて５０００ｒｐｍ、５分間、分散混合して分散懸濁液を得た。
この分散懸濁液を、界面活性剤（ＲＨＥＯＤＯＬ  ＴＷ−Ｌ１２０）５ｇを溶解した水２００ｇに注ぎ、高速撹拌装置（泡レスミキサー）を用いて５０００ｒｐｍ、５分間、分散混合し、乳化してＳ／Ｏ／Ｗ型エマルションを得た。得られたカーボンブラックのＳ／Ｏ／Ｗ型エマルションを、別に用意した界面活性剤（阪本薬品工業製、ポリグリセリン脂肪酸エステル、ＳＹグリスターＣＲ−３１０）１１ｇとポリエステル樹脂（ＵＥ−９９００）４５ｇをトルエン４００ｇに溶解したトルエン溶液に注ぎ込み、高速撹拌装置（泡レスミキサー）を用いて１５００ｒｐｍで、５分間、分散混合し、乳化してＳ／Ｏ／Ｗ／Ｏ型多層エマルションを得た。
【０１４４】
得られた、Ｓ／Ｏ／Ｗ／Ｏ型多層エマルションを、ポンプ（株式会社美粒製、ＢＥＲＹＵ  ＭＩＮＩ、ポンプ吐出圧１００ＭＰａ）で加圧し、直線配管（内径０．４ｍｍ、全長１００ｍｍ）及びその下流側に連通したコイル状細管（内径０．４ｍｍ、全長１００ｍｍ、中心径１０ｍｍ、巻数１５巻）に、流量１２０ｃｍ３／分の条件で１０パスして製粒した。
【０１４５】
更に、このＳ／Ｏ／Ｗ／Ｏ型多層エマルションをポンプ（ポンプ吐出圧１００ＭＰａ）で加圧し、ダイヤモンドノズル（美粒製、断面が直方体の内孔を有する直管であり、内孔の上下がダイヤモンド製であり上下の幅０．０９ｍｍ、左右幅０．１ｍｍ、長さ０．１ｍｍのノズル、及びその下流側に連通させた、コイル状細管（内径０．４ｍｍ、全長１００ｍｍ、中心径１０ｍｍ、巻数１５巻）に、流量１２０ｃｍ３／分の条件で１０パスして製粒した。
【０１４６】
更に、このＳ／Ｏ／Ｗ／Ｏ型多層エマルションをポンプ（ポンプ吐出圧１００ＭＰａ）で加圧し、コイル状細管（内径０．３ｍｍ、全長１００ｍｍ、中心径１０ｍｍ、巻数１５巻）３本を直列に連結した流路に、流量１２０ｃｍ３／分の条件で４パスして製粒し、Ｓ／Ｏ／Ｗ型の液滴が平均粒径１０μｍ、粒度分布１２μｍ（ｄ５０）、１５μｍ（ｄ９０）である、製粒されたＳ／Ｏ／Ｗ／Ｏ型多層エマルションを得た。
【０１４７】
製粒したＳ／Ｏ／Ｗ／Ｏ型多層エマルション１４００ｇを、ポリビニルアルコール（日本合成化学株式会社製、ゴーセノールＫＬ−０５）１２ｇを２４００ｇの水に溶解した０．５％ＰＶＡ水溶液に注ぎ込み、高速撹拌装置（双日マシナリー製、泡レスミキサー）を用いて５００ｒｐｍで５分間、分散混合し、乳化して、コア層にカーボンブラック分散液を導入したＳ／Ｏ／Ｗ／Ｏ／Ｗ型多層エマルションを得た。得られたＳ／Ｏ／Ｗ／Ｏ／Ｗ型多層エマルションは不均一であった。得られた未製粒のＳ／Ｏ／Ｗ／Ｏ／Ｗ型多層エマルションの顕微鏡写真を図２１に示す。
【０１４８】
この粒径の未製粒のＳ／Ｏ／Ｗ／Ｏ／Ｗ型多層エマルションを、ポンプ（株式会社美粒製、ＢＥＲＹＵ  ＭＩＮＩ、ポンプ吐出圧８０ＭＰａ）で加圧し、コイル状細管（内径０．４ｍｍ、全長３００ｍｍ、中心径１０ｍｍ、巻数４５巻）に、流量１００ｍｌ／ｍｉｎの条件で製粒し、Ｏ／Ｗ／Ｓ／Ｏ型の液滴が平均粒径１０μｍ、粒度分布１３μｍ（ｄ５０）、１５μｍ（ｄ９０）である、製粒されたＯ／Ｗ／Ｓ／Ｏ／Ｗ型多層エマルションを得た。この製粒されたＯ／Ｗ／Ｓ／Ｏ／Ｗ型多層エマルションの顕微鏡写真を図２２に示す。
【０１４９】
（実施例５）
トルエン１５０ｇを、界面活性剤（花王ケミカル株式会社製、ポリオキシエチレンソルビタンモノラウレート、ＲＨＥＯＤＯＬ  ＴＷ−Ｌ１２０）５ｇを水２００ｇに溶解した水溶液に注ぎ、高速撹拌装置（泡レスミキサー）を用いて５０００ｒｐｍ、５分間、分散混合し、乳化してＯ／Ｗ型エマルションを得た。
得られたＯ／Ｗ型エマルションを、界面活性剤（阪本薬品工業製、ポリグリセリン脂肪酸エステル、ＳＹグリスターＣＲ−３１０）１１ｇとカーボンブラック（産総研スーパーグロース法ＳＷＣＮＴ）の１ｗ％トルエン分散懸濁液３０ｇとポリエステル樹脂（ＵＥ−９９００）４５ｇをトルエン４００ｇに溶解したトルエン溶液に注ぎ込み、高速撹拌装置（泡レスミキサー）を用いて１５００ｒｐｍ、５分間、分散混合してＯ／Ｗ／Ｓ／Ｏ型多層エマルションとして乳化した。
【０１５０】
得られたＯ／Ｗ／Ｓ／Ｏ型多層エマルションは、平均粒径１５μｍ、粒度分布１８μｍ（ｄ５０）、３４μｍ（ｄ９０）であり粒径が不均一であった。この粒径の不均一なＯ／Ｗ／Ｓ／Ｏ型多層エマルションを、ポンプ（ポンプ吐出圧８０ＭＰａ）で加圧し、コイル状細管（内径０．４ｍｍ、全長３００ｍｍ、中心径１０ｍｍ、巻数４５巻）に、流量１００ｍｌ／ｍｉｎで２パスし、Ｏ／Ｗ型の液滴が平均粒径１０μｍ、粒度分布１３μｍ（ｄ５０）、１５μｍ（ｄ９０）である、製粒されたＯ／Ｗ／Ｓ／Ｏ型多層エマルションを得た。
【０１５１】
得られたＯ／Ｗ／Ｓ／Ｏ型多層エマルション１４００ｇを、別に用意したポリビニルアルコール（日本合成化学株式会社製、ゴーセノールＫＬ−０５）１２ｇを２４００ｇの水に溶解した０．５％ＰＶＡ水溶液に注ぎ、高速撹拌装置（泡レスミキサー）を用いて１５００ｒｐｍ、５分間、分散混合してシェル層にカーボンブラック分散液を導入したＯ／Ｗ／Ｓ／Ｏ／Ｗ型多層エマルションを得た。
【０１５２】
得られたＯ／Ｗ／Ｓ／Ｏ／Ｗ型多層エマルションは、平均粒径１５μｍ、粒度分布１９μｍ（ｄ５０）、３０μｍ（ｄ９０）であり粒径が不均一であった。この粒径の不均一なＯ／Ｗ／Ｓ／Ｏ／Ｗ型多層エマルションを、ポンプ（ポンプ吐出圧８０ＭＰａ）で加圧し、コイル状細管（内径０．４ｍｍ、全長３００ｍｍ、中心径１０ｍｍ、巻数４５巻）に、流量１００ｍｌ／ｍｉｎの条件で３パスして製粒し、Ｏ／Ｗ／Ｓ／Ｏ型の液滴が平均粒径１０μｍ、粒度分布１３μｍ（ｄ５０）、１５μｍ（ｄ９０）である、製粒されたＯ／Ｗ／Ｓ／Ｏ／Ｗ型多層エマルションを得た。
【０１５３】
（実施例６）
カーボンブラック（旭カーボン株式会社製、ＳＢ２６０）の１ｗ％トルエン分散懸濁液３０ｇをトルエン１５０ｇに混合し、高速撹拌装置（泡レスミキサー）を用いて５０００ｒｐｍで５分間、分散混合し、乳化して分散懸濁液を得た。この分散懸濁液を、界面活性剤（ＲＨＥＯＤＯＬ  ＴＷ−Ｌ１２０）５ｇを水２００ｇに溶解した水溶液に注ぎ、高速撹拌装置（泡レスミキサー）を用いて５０００ｒｐｍで５分間、分散混合し、乳化してＳ／Ｏ／Ｗ型多層エマルションを得た。
得られたカーボンブラックのＳ／Ｏ／Ｗ型多層エマルションを、界面活性剤（ＳＹグリスターＣＲ−３１０）１１ｇ、カーボンブラック（旭カーボン株式会社製、ＳＢ２６０）の１ｗ％トルエン分散懸濁液３０ｇ、ポリエステル樹脂（ＵＥ−９９００）４５ｇをトルエン４００ｇに溶解したトルエン溶液に注ぎ込み、高速撹拌装置（泡レスミキサー）、高速撹拌装置（泡レスミキサー）を用いて１５００ｒｐｍ、５分間、分散混合して、Ｓ／Ｏ／Ｗ／Ｓ／Ｏ型多層エマルションとして乳化した。
【０１５４】
得られたＳ／Ｏ／Ｗ／Ｓ／Ｏ型多層エマルションは、平均粒径１７μｍ、粒度分布２０μｍ（ｄ５０）、４０μｍ（ｄ９０）であり粒径が不均一であった。この粒径の不均一なＳ／Ｏ／Ｗ／Ｓ／Ｏ型多層エマルションを、実施例１−１と同様にしてポンプ吐出圧８０ＭＰａ、流量１００ｍｌ／ｍｉｎの条件で製粒し、Ｓ／Ｏ／Ｗ型の液滴が平均粒径５μｍ、粒度分布７μｍ（ｄ５０）、９μｍ（ｄ９０）である、製粒されたＳ／Ｏ／Ｗ／Ｓ／Ｏ型多層エマルションを得た。
【０１５５】
その後、前述のＳ／Ｏ／Ｗ／Ｏ型多層エマルション１４００ｇを、別に用意したポリビニルアルコール（日本合成化学株式会社製、ゴーセノールＫＬ−０５）１２ｇを２４００ｇの水に溶解した０．５％ＰＶＡ水溶液に注ぎ、コア層及びシェル層にカーボンブラック分散液を導入したＳ／Ｏ／Ｗ／Ｓ／Ｏ／Ｗ型多層エマルションを得た。
【０１５６】
得られたＳ／Ｏ／Ｗ／Ｓ／Ｏ／Ｗ型多層エマルションは、平均粒径１８μｍ、粒度分布２３μｍ（ｄ５０）、４０μｍ（ｄ９０）であり粒径が不均一であった。この粒径の不均一なＳ／Ｏ／Ｗ／Ｓ／Ｏ／Ｗ型多層エマルションを、ポンプ（ポンプ吐出圧８０ＭＰａ）で加圧し、コイル状細管（内径０．４ｍｍ、全長３００ｍｍ、中心径１０ｍｍ、巻数４５巻）に、流量１００ｍｌ／ｍｉｎの条件で２パスして製粒し、Ｓ／Ｏ／Ｗ／Ｓ／Ｏ型の液滴が平均粒径１０μｍ、粒度分布１３μｍ（ｄ５０）、１６μｍ（ｄ９０）である、製粒されたＳ／Ｏ／Ｗ／Ｓ／Ｏ／Ｗ型多層エマルションを得た。
【０１５７】
（実施例７）
農薬（メチルカルバミン酸３,５−ジメチルフェニル）５ｇをトルエン１００ｇに溶解し、界面活性剤（ＲＨＥＯＤＯＬ  ＴＷ−Ｌ１２０）５ｇを水２００ｇに溶解した水溶液に注ぎ、高速撹拌装置（泡レスミキサー）を用いて５０００ｒｐｍ、５分間、分散混合し、乳化してＯ／Ｗ型エマルションを得た。
得られたＯ／Ｗ型エマルションを、界面活性剤（ＳＹグリスターＣＲ−３１０）１１ｇとポリエステル樹脂（ＵＥ−９９００）４５ｇをトルエン４００ｇに溶解したトルエン溶液に注ぎ込み、高速撹拌装置（泡レスミキサー）を用いて１５００ｒｐｍ、５分間、分散混合して分散混合して、Ｏ／Ｗ／Ｏ型多層エマルションとして乳化した。
【０１５８】
得られたＯ／Ｗ／Ｏ型多層エマルションは、平均粒径２０μｍ、粒度分布２５μｍ（ｄ５０）、４０μｍ（ｄ９０）であり粒径が不均一であった。この粒径の不均一なＯ／Ｗ／Ｏ型多層エマルションを、実施例１−１と同様にしてポンプ吐出圧１００ＭＰａ、流量２００ｍｌ／ｍｉｎの条件で製粒し、Ｏ／Ｗ型の液滴が平均粒径１２μｍ、粒度分布２２μｍ（ｄ５０）、２５μｍ（ｄ９０）である、製粒されたＯ／Ｗ／Ｏ型多層エマルションを得た。
【０１５９】
その後、前述のＯ／Ｗ／Ｏ型多層エマルション１４００ｇを、別に用意したポリビニルアルコール（日本合成化学株式会社製、ゴーセノールＫＬ−０５）１２ｇを水２４００ｇに溶解した０．５％ＰＶＡ水溶液に注ぎ、高速撹拌装置（泡レスミキサー）を用いて５００ｒｐｍ、５分間、分散混合して、コア層に農薬を導入したＯ／Ｗ／Ｏ／Ｗ型多層エマルションを得た。
【０１６０】
得られたＯ／Ｗ／Ｏ／Ｗ型多層エマルションは、平均粒径２２μｍ、粒度分布２５μｍ（ｄ５０）、４４μｍ（ｄ９０）であり粒径が不均一であった。この粒径の不均一なＯ／Ｗ／Ｏ／Ｗ型多層エマルションを、ポンプ（ポンプ吐出圧）で加圧し、コイル状細管（内径０．４ｍｍ、全長３００ｍｍ、中心径１０ｍｍ、巻数４５巻）に、流量２００ｍｌ／ｍｉｎの条件で２パスして製粒し、Ｏ／Ｗ／Ｏ型の液滴が平均粒径１０μｍ、粒度分布１２μｍ（ｄ５０）、１５μｍ（ｄ９０）である、製粒されたＯ／Ｗ／Ｏ／Ｗ型多層エマルションを得た。
【０１６１】
（実施例８）
大豆油の２０％トルエン溶液１５０ｇを、界面活性剤（ＲＨＥＯＤＯＬ  ＴＷ−Ｌ１２０）５ｇを水２００ｇに溶解した水溶液に注ぎ、高速撹拌装置（泡レスミキサー）を用いて５０００ｒｐｍ、５分間、分散混合し、乳化してＯ／Ｗ型エマルションを得た。
得られたＯ／Ｗ型エマルション溶液を、界面活性剤（ＳＹグリスターＣＲ−３１０）１１ｇとポリエステル樹脂（ＵＥ−９９００）４５ｇをトルエン４００ｇに溶解したトルエン溶液に注ぎ込み、高速撹拌装置（泡レスミキサー）を用いて１５００ｒｐｍ、５分間、分散混合し、乳化してＯ／Ｗ／Ｏ型多層エマルション溶液を得た。
【０１６２】
得られたＯ／Ｗ／Ｏ型多層エマルションは、平均粒径２０μｍ、粒度分布２３μｍ（ｄ５０）、３８μｍ（ｄ９０）であり粒径が不均一であった。この粒径の不均一なＯ／Ｗ／Ｏ型多層エマルションを、実施例１−１と同様にしてポンプ吐出圧１００ＭＰａ、２００ｍｌ／ｍｉｎの条件で製粒し、Ｏ／Ｗ型の液滴が平均粒径１０μｍ、粒度分布１２μｍ（ｄ５０）、１５μｍ（ｄ９０）である、製粒されたＯ／Ｗ／Ｏ型多層エマルションを得た。
【０１６３】
得られた製粒されたＯ／Ｗ／Ｏ型多層エマルション１４００ｇを、ポリビニルアルコール（日本合成化学株式会社製、ゴーセノールＫＬ−０５）１２ｇを２４００ｇの水に溶解した０．５％ＰＶＡ水溶液に注ぎ、高速撹拌装置（泡レスミキサー）を用いて５００ｒｐｍ、５分間、分散混合して、コア層に大豆油を導入したＯ／Ｗ／Ｏ／Ｗ型多層エマルションを得た。
【０１６４】
得られたＯ／Ｗ／Ｏ／Ｗ型多層エマルションは、平均粒径１８μｍ、粒度分布２４μｍ（ｄ５０）、３７μｍ（ｄ９０）であり粒径が不均一であった。この粒径の不均一なＯ／Ｗ／Ｏ／Ｗ型多層エマルションを、ポンプ（ポンプ吐出圧１００ＭＰａ）で加圧し、コイル状細管（内径０．４ｍｍ、全長３００ｍｍ、中心径１０ｍｍ、巻数４５巻）に、流量２００ｍｌ／ｍｉｎの条件で２パスして製粒し、Ｏ／Ｗ／Ｏ型の液滴が平均粒径１１μｍ、粒度分布１２μｍ（ｄ５０）、１５μｍ（ｄ９０）である、製粒されたＯ／Ｗ／Ｏ／Ｗ型多層エマルションを得た。
【０１６５】
（実施例９）
大豆油の２０％トルエン溶液１５０ｇを、ヒアルロン酸（化粧品用）１ｇと界面活性剤（ＲＨＥＯＤＯＬ  ＴＷ−Ｌ１２０）５ｇを溶解した水２００ｇに注ぎ、高速撹拌装置（泡レスミキサー）を用いて５０００ｒｐｍ、５分間、分散混合し、乳化して、油層に大豆油、水層にヒアルロン酸を含むＯ／Ｗ型エマルションを得た。
得られたＯ／Ｗ型エマルション溶液を、別に用意した界面活性剤（ＳＹグリスターＣＲ−３１０）１１ｇとポリエステル樹脂（ＵＥ−９９００）４５ｇをトルエン４００ｇに溶解して得たトルエン溶液に注ぎ込み、高速撹拌装置（泡レスミキサー）を用いて１５００ｒｐｍ、５分間、分散混合し、乳化してＯ／Ｗ／Ｏ型多層エマルションを得た。
【０１６６】
得られたＯ／Ｗ／Ｏ型多層エマルションは、平均粒径１４μｍ、粒度分布１６μｍ（ｄ５０）、３８μｍ（ｄ９０）であり粒径が不均一であった。この粒径の不均一なＯ／Ｗ／Ｏ型多層エマルションを、実施例１−１と同様にしてポンプ吐出圧１００ＭＰａ、流量２００ｍｌ／ｍｉｎの条件で製粒し、Ｏ／Ｗ型の液滴が平均粒径１０μｍ、粒度分布１２μｍ（ｄ５０）、１５μｍ（ｄ９０）である、製粒されたＯ／Ｗ／Ｏ型多層エマルションを得た。
【０１６７】
得られた整粒されたＯ／Ｗ／Ｏ型多層エマルション１４００ｇを、ポリビニルアルコール（日本合成化学株式会社製、ゴーセノールＫＬ−０５）１２ｇを２４００ｇの水に溶解した０．５％ＰＶＡ水溶液に注ぎ、高速撹拌装置（泡レスミキサー）を用いて５００ｒｐｍ、５分間、分散混合して乳化し、コア層に大豆油、シェル層とコア層の間の水層にヒアルロン酸を導入したＯ／Ｗ／Ｏ／Ｗ型多層エマルションを得た。
【０１６８】
得られたＯ／Ｗ／Ｏ／Ｗ型多層エマルションは、平均粒径２５μｍ、粒度分布３０μｍ（ｄ５０）、４７μｍ（ｄ９０）であり粒径が不均一であった。この粒径の不均一なＯ／Ｗ／Ｏ／Ｗ型多層エマルションを、ポンプ（ポンプ吐出圧８０ＭＰａ）で加圧し、コイル状細管（内径０．４ｍｍ、全長３００ｍｍ、中心径１０ｍｍ、巻数４５巻）に、流量１２０ｍｌ／ｍｉｎの条件で２パスして製粒し、Ｏ／Ｗ／Ｏ型の液滴が平均粒径１３μｍ、粒度分布１４μｍ（ｄ５０）、１８μｍ（ｄ９０）である、製粒されたＯ／Ｗ／Ｏ／Ｗ型多層エマルションを得た。
【０１６９】
（実施例１０）
低Ｔｇポリエステル樹脂（ユニチカ製、商品名エリーテルＵＥ−３３２０、ガラス転移温度４０℃）３６．７５ｇを有機溶媒（トルエン関東化学社製）１００．３５ｇに溶解したトルエン溶液１５０ｇを、界面活性剤（ＲＨＥＯＤＯＬ  ＴＷ−Ｌ１２０）を２．５ｗｔ％で含有する水溶液１９６ｇに注ぎ、高速撹拌装置（泡レスミキサー）を用いて５０００ｒｐｍ、５分間、分散混合し、乳化して、油相に低Ｔｇポリエステル樹脂を含むＯ／Ｗ型エマルションを得た。
次いで、得られたＯ／Ｗ型エマルションを、界面活性剤としてのポリグリセリン脂肪酸エステル（阪本薬品工業製、ＳＹグリスターＣＲ−３１０）１１ｇと高Ｔｇポリエステル樹脂（ユニチカ社製、商品名エリーテルＵＥ−９９００、ガラス転移温度１３２℃）４５ｇをトルエン４００ｇに溶解したトルエン溶液へ注ぎ込み、高速撹拌装置（泡レスミキサー）を用いて１５００ｒｐｍ、５分間、分散混合してＯ／Ｗ／Ｏ型多層エマルション溶液として乳化した。
【０１７０】
得られたＯ／Ｗ／Ｏ型多層エマルションは、平均粒径１４μｍ、粒度分布１６μｍ（ｄ５０）、２５μｍ（ｄ９０）であり粒径が不均一であった。この粒径の不均一なＯ／Ｗ／Ｏ型多層エマルションを、実施例１−１と同様にしてポンプ吐出圧１００ＭＰａ、流量２００ｍｌ／ｍｉｎの条件で製粒し、Ｏ／Ｗ型の液滴が平均粒径０．３μｍ、粒度分布０．４μｍ（ｄ５０）、０．７μｍ（ｄ９０）である、製粒されたＯ／Ｗ／Ｏ型多層エマルションを得た。
【０１７１】
得られたＯ／Ｗ／Ｏ型多層エマルション８００ｇを、ポリビニルアルコール（日本合成化学株式会社製、ゴーセノールＫＬ−０５）を水に溶解した０．５ｗｔ％ＰＶＡ水溶液２４０１ｇに注ぎ、高速撹拌装置（泡レスミキサー）を用いて５００ｒｐｍ、５分間、分散混合してコア層に低Ｔｇポリエステル樹脂、シェル層に高Ｔｇポリエステル樹脂を導入したＯ／Ｗ／Ｏ／Ｗ型多層エマルションを得た。
【０１７２】
得られたＯ／Ｗ／Ｏ／Ｗ型多層エマルションは、平均粒径１５μｍ、粒度分布２３μｍ（ｄ５０）、３１μｍ（ｄ９０）であり粒径が不均一であった。この粒径の不均一なＯ／Ｗ／Ｏ／Ｗ型多層エマルションを、ポンプ（ポンプ吐出圧８０ＭＰａ）で加圧し、コイル状細管（内径０．４ｍｍ、全長３００ｍｍ、中心径１０ｍｍ、巻数４５巻）に、流量１５０ｍｌ／ｍｉｎの条件で２パスして製粒し、Ｏ／Ｗ／Ｏ型の液滴が平均粒径１０μｍ、粒度分布１２μｍ（ｄ５０）、１５μｍ（ｄ９０）である、製粒されたＯ／Ｗ／Ｏ／Ｗ型多層エマルションを得た。
【符号の説明】
【０１７３】
１  油溶性顔料／トルエン溶液
２  界面活性剤水溶液
３  ２層エマルション
４  界面活性剤／トルエン溶液
５  ３層エマルション
６  界面活性剤水溶液
７  ４層エマルション
【要約】
【課題】簡便で、所望の粒径で粒度分布の狭い、整粒された多層エマルションの製造方法、それに好適な多層エマルション、得られた多層エマルションを乾燥させるカプセルの製造方法、及びカプセルを提供する。
【解決手段】ｎ層構造であり（ｎは３以上の整数である。）、整粒された多層エマルションの製造方法であって、第１層を形成する第１相と、第２層を形成する第２相を混合し、乳化して第１相／第２相型の２層エマルションを調製する第１次乳化工程、（ｊ−１）層エマルションと、第ｊ層を形成する第ｊ相を混合し、乳化して、ｊ層エマルションを調製する第（ｊ−１）次乳化工程（ここで、ｊは３以上ｎ以下の整数である。）、及びｋ層エマルションを加圧してコイル状細管内に流通させて（ｋ−１）層エマルションの液適の粒径を整える整粒工程を含む（ここで、ｋは３以上ｎ以下の少なくとも１つの整数である。）、整粒された多層エマルションの製造方法。
【選択図】図１【図１】
0005801974.tif 000002
【図２】
0005801974.tif 000003
【図３】
0005801974.tif 000004
【図４】
0005801974.tif 000005
【図５】
0005801974.tif 000006
【図６】
0005801974.tif 000007
【図７】
0005801974.tif 000008
【図８】
0005801974.tif 000009
【図９】
0005801974.tif 000010
【図１０】
0005801974.tif 000011
【図１１】
0005801974.tif 000012
【図１２】
0005801974.tif 000013
【図１３】
0005801974.tif 000014
【図１４】
0005801974.tif 000015
【図１５】
0005801974.tif 000016
【図１６】
0005801974.tif 000017
【図１７】
0005801974.tif 000018
【図１８】
0005801974.tif 000019
【図１９】
0005801974.tif 000020
【図２０】
0005801974.tif 000021
【図２１】
0005801974.tif 000022
【図２２】
0005801974.tif 000023